(57)【特許請求の範囲】
【請求項１】
少なくともセルロースパルプを原料とする基材の表面が、表面サイズ剤とＨＬＢが６〜１３の範囲のノニオン界面活性剤としてエステル系ノニオン界面活性剤とを含み、該エステル系ノニオン界面活性剤の含有量が前記表面サイズ剤１００質量部に対して１〜１００質量部の範囲であり、水との接触角が４０〜７５度の範囲の表面サイズ剤がけん化度が９８以上であるか、又は３５以上８０未満であるポリビニルアルコールであって該ポリビニルアルコールを全表面サイズ剤の５質量％以上含む表面サイズ液により、表面処理されてなり、前記表面処理された前記表面にインク吸収する層を有さず、該表面に画像が記録される記録用紙。
【請求項２】
前記エステル系ノニオン界面活性剤のＨＬＢが６以上１１未満であり、表面処理後の該エステル系ノニオン界面活性剤の付与量が０．０２〜１．０ｇ／ｍ２の範囲であり、ステキヒトサイズ度が坪量７０ｇ／ｍ２換算で１〜３０秒の範囲であることを特徴とする請求項１に記載の記録用紙。
【請求項３】
前記表面サイズ液中の前記表面サイズ剤及び前記エステル系ノニオン界面活性剤を含む成分の濃度が３〜７質量％の範囲であることを特徴とする請求項１又は請求項２に記載の記録用紙。
【請求項４】
インクの液滴を記録用紙へ吐出させ、該記録用紙表面に画像を記録するインクジェット記録方式の画像記録方法であって、
前記記録用紙が、請求項１〜請求項３のいずれか１項に記載の記録用紙であることを特徴とする画像記録方法。
【請求項５】
静電潜像担持体表面を帯電する帯電工程と、該静電潜像担持体表面を露光し静電潜像を形成する露光工程と、該静電潜像担持体表面に形成された静電潜像を静電潜像現像剤を用いて現像し、トナー画像を形成する現像工程と、該トナー画像を記録用紙表面に転写する転写工程と、該記録用紙表面のトナー画像を定着する定着工程と、を含む電子写真方式の画像記録方法であって、
前記記録用紙が、請求項１〜請求項３のいずれか１項に記載の記録用紙であることを特徴とする画像記録方法。
【発明の詳細な説明】
【技術分野】
【０００１】
本発明は、記録用紙、及び該記録用紙を用いるインクジェット記録方式または電子写真記録方式の画像記録方法に関する。
【背景技術】
【０００２】
インクジェット記録方式はカラー化が容易であり、また、消費エネルギーが少なく、記録時の騒音も低く、さらにプリンタの製造コストを低く抑えることができるという特徴を有することから広く注目されてきている。さらに近年では、高画質化、高速化、高信頼化が進んでいるが、普通紙に印刷する機会も多く、普通紙に対する記録適性を向上させることが極めて重要である。
【０００３】
従来のインクジェットプリンターは、黒文字画質と混色にじみとを改善するため、黒インクは顔料を色材とした記録用紙（以下、単に「用紙」という場合がある）への浸透性の遅いインク、カラーインクは染料を色材とした記録用紙への浸透性の速いインクを使用したものが主流である。
【０００４】
したがって、特に上記用紙への浸透性を高めているカラーインクを用い、記録密度の高い画像を印字した場合は、印字直後の記録用紙におけるカール、波打ち発生が大きく、プリンター内での用紙づまりや画像部のこすれが発生してしまう。また、両面印字をする際には、印字直後の記録用紙に発生するカールが緩和する時間、インクが乾燥する時間が必要なため、プリント生産性が極端に低下してしまう。更に、記録密度の高い画像を印字した場合は、放置乾燥後に発生するカール、波打ちが大きいといった問題点があり、高画質、カール抑制、及び波打ち抑制を高いレベルで両立させることができない。
【０００５】
前記印字後のカール及び波打ちを改善するために、抄造したシートを一度加湿し、紙の応力を緩和することでカール及び波打ちを軽減する方法（例えば、特許文献１参照）や、紙のＣＤ方向の水中伸度を規制して、カール、波打ちを軽減する方法（例えば、特許文献２参照）、紙のＭＤ方向、ＣＤ方向の水中伸度の率を１．３倍以下にすることでカール、波打ちを軽減する方法（例えば、特許文献３参照）、インク噴射部分の動作方向の水中伸度を２．０％以下にすることでカール、波打ちを軽減する方法（例えば、特許文献４参照）、ＣＤ方向の水中伸度を１．８％以下にすることでカール、波打ちを軽減する方法（例えば、特許文献５参照）、支持体に含有される顔料を５〜３５質量％とし、記録シート（記録用紙）の内部結合強度を１５０〜４５５ｇ／ｃｍにすることでコートタイプインクジェット記録シートの波打ちを軽減する方法（例えば、特許文献６参照）などが提案されている。
【０００６】
前記特許文献１〜５に記載された方法では、カール、波打ちを低減することが報告されているが、記録用紙内部への浸透性が速いインクを用い、インクの吐出量が多い場合や印字速度が速く単位時間当たりに吐出されるインク量が多くなる場合には、カールが大きくなってしまい、ドキュメントとして使用に耐えられない。
【０００７】
また、前記特許文献６に記載された方法では、インク受理層が設けられた記録用紙の内部結合強度を一定以内に収めることで印字後のうねりを軽減することを試みているが、内部結合強度を規定するだけではカールや波打ち、うねりに対し十分な効果が得られない。特に記録用紙内部への浸透性が速いインクを用いインクの吐出量が多い場合、すなわち印字速度が速く単位時間当たりに吐出されるインク量が多くなる場合には、波うちが大きく、ドキュメントとして使用に耐えられない。
【０００８】
また、放置乾燥後に発生するカール、波打ちを改善するため、放置環境の相対湿度を変化させた時のＭＤ方向とＣＤ方向との不可逆収縮率を一定範囲内とすることで、放置乾燥後に発生するカール、波打ちを軽減する方法が提案されている（例えば、特許文献７参照）。しかし、記録用紙のインク浸透が抑制がされていないと、浸透性が速いインクを用いインクの吐出量が多い場合には、インクが記録用紙内部まで浸透してしまい、全体として乾燥後に収縮する繊維の絶対量が増え放置乾燥後のカールが大きくなり十分な効果が得られない。
【０００９】
一方、画質向上のためＨＬＢが１１以上のエステル系ノニオン界面活性剤をインク受容層に含ませる方法が提案されているが（例えば、特許文献８参照）、ＨＬＢが１１以上のエステル系ノニオン界面活性剤では親水性が高く、基材（原紙）の親水基を界面活性剤の疎水基で覆うことができず、インク量が多い場合、記録用紙が変形し易いため、カールは大きく、ドキュメントとして使用に耐えられない。
また、画質向上のためフイルム表面のインク受容層に、ＨＬＢが３〜１２の範囲の界面活性剤を含ませる方法が提案されているが（例えば、特許文献９参照）、普通紙に上記技術を適用したとしても、添加量が０．１質量％未満と低く、基材の親水基を界面活性剤の疎水基で覆うことができず、特に記録用紙内部への浸透性が速いインクの吐出量が多い場合、すなわち印字速度が速く単位時間当たりに吐出されるインク量が多くなる場合には、波うちが大きく、ドキュメントとして使用に耐えられない。
【００１０】
また、カール防止のために、乾式酸化澱粉をサイズプレス処理する方法が提案されているが（例えば、特許文献１０参照）、インクが多く印字された際には、この技術だけではインク中の水による基材の伸びが大きく、カールが大きくなり、ドキュメントとして使用に耐えられない。
更に、インクジェット記録方式における画質改善のために、シラノール変性ポリビニルアルコール（ＰＶＡ）と１１〜２０質量％のノニオン系界面活性剤とフィラーとして合成非晶質シリカを含むインク受理層が提案されているが（例えば、特許文献１１参照）、この方法においては界面活性剤のＨＬＢの記載がなく、また実施例で使用されている界面活性剤のＨＬＢは１４であることから、界面活性剤の親水性が高くセルロースパルプを原料とする用紙に適用した場合には、基材の親水基を界面活性剤の疎水基で多うことができず、同様にこの技術だけではインク中の水による基材の伸びが大きく、カールが大きくなり、ドキュメントとして使用に耐えられない。
【００１１】
また、印刷用紙において、かさ高・柔軟性向上のためＨＬＢ６以下のかさ高柔軟剤を含む方法が提案されているが、ＨＬＢ６以下、特にＨＬＢ４以下の界面活性剤では分散性が悪く、基材中の親水基を界面活性剤の疎水基で覆うことができず、伸張・収縮する繊維の絶対量が増えるため、カールが大きくなり十分な効果が得られない（例えば、特許文献１２参照）。
【特許文献１】特開平３−３８３７５号公報
【特許文献２】特開平３−３８３７６号公報
【特許文献３】特開平３−１９９０８１号公報
【特許文献４】特開平７−２７６７８６号公報
【特許文献５】特開平１０−４６４９８号公報
【特許文献６】特許第３１７２２９８号明細書
【特許文献７】特許第３１２７１１４号明細書
【特許文献８】特開平１０−２７８４０９号公報
【特許文献９】特開昭６２−１４４９８６号公報
【特許文献１０】特開２００２−３４８７９８号公報
【特許文献１１】特開平１１−１１５３０４号公報
【特許文献１２】特開２００２−１５５４９４号公報
【発明の開示】
【発明が解決しようとする課題】
【００１２】
本発明は、上記従来技術の問題点を解決することを目的とする。
すなわち、本発明は、インクジェット記録方式により印字した場合に、印字直後に発生するカール及び波打ちを抑制することにより両面印字が可能であり、放置乾燥後に発生するカール及び波打ちを抑制することができ、更に画像のむらを改善し、また、電子写真方式により印字した場合にも、転写不良などが発生せず、印字直後に発生するカール及び波打ちを抑制することにより両面印字が可能であり、放置乾燥後に発生するカール及び波打ちを抑制することができるという、インクジェット記録方式にも、電子写真記録方式にも利用可能な記録用紙、及びこれを用いた画像記録方法を提供することを課題とする。
【課題を解決するための手段】
【００１３】
本発明者等は、普通紙における印字直後に発生するカールを抑制し、波打ち改善による両面印字適性を持たせ、さらに放置乾燥後に発生するカールを抑制し、波打ちを抑制する方法について鋭意検討した。
その結果、本発明者等は、印字直後に発生するカール、波打ちは、水性インク中の水を吸収した繊維層の急激な伸びにより発生していることを確認した。また放置乾燥後に発生するカール、波打ちについては、インクを吸収した繊維層の脱湿による縮みにより発生し、さらに用紙の厚さ方向への微小時間でのインク浸透が早く、インクの浸透が深くなる程、放置乾燥後のカール、波打ちが大きくなることを確認した。
【００１４】
これらの結果から、本発明者等は、インクを吸収した繊維層の水の吸脱湿による伸縮伝達性について鋭意検討を試みた。その結果、水の吸脱湿による伸縮伝達性は用紙の伸縮率と深い関係があることがわかり、伸縮率を小さくすることで伸縮伝達性を弱め、印字直後に発生するカール、波打ちと放置乾燥後に発生するカール、波打ちを小さくすることが可能であることを見出した。そして、伸縮率低減のため、ある一定範囲のＨＬＢをもつ界面活性剤が用紙に存在することにより、水素結合の形成が阻害され、伸縮率が低減され、それによってカール・波うちが小さくなることを見出した。
【００１５】
更に、用紙の必須成分である表面サイズ剤を処理した際には、特に水との接触角が一定以上の疎水性の表面サイズ剤を５質量％以上含有することで、界面活性剤の寸法変化低減効果を表面サイズ剤が阻害しにくくなり、結果として印字直後に発生するカール、波打ちと放置乾燥後に発生するカール、波打ちをより小さくすることが可能であることを見出した。
【００１６】
また、電子写真記録とインクジェット記録との適用性について誠意検討し、一定以上のサイズ度をもつ原紙にカール低減のため界面活性剤を処理した場合に、界面活性剤の種類によっては、電子写真方式において画像転写不良が発生することがあることを確認した。
【００１７】
以上より本発明者らは、界面活性剤の構造に着目し各種界面活性剤と電子写真方式での転写性について鋭意検討を試みた。その結果、界面活性剤における親水基の分子内配置と電子写真方式での画像転写不良とに深い関係があることがわかり、界面活性剤の親水基が分子内で分散して存在しているエステル系ノニオン界面活性剤を使用することによって、電子写真方式で画像転写不良が発生せず、かつインクジェット方式で記録した際でもカールが低減でき、電子写真方式とインクジェット方式との適用共用性を確認した。特に、前記界面活性剤と前記表面サイズ剤とを組み合わせた際には、界面活性剤の用紙内での分散が均一になり、界面活性剤の構造による電子写真方式での画像転写効果が更に向上し今までにない効果があることを見出し本発明を完成するに至った。
【００１８】
更に、水との接触角が４０〜７５度の範囲の表面サイズ剤としてポリビニルアルコールを用い、更にその重合度を低重合度にすることにより、界面活性剤の分散性が向上し、電子写真方式における画像転写効果、インクジェット方式における画像のむらもより改善できることを見出した。この場合、前記ポリビニルアルコールのけん化度を規定し、より疎水性にすることにより、電子写真方式での画像転写効果を向上させつつ、更にインクジェットにおけるカールを大幅に低減できる。
【００１９】
また、表面サイズ液の浸透性についても検討し、ノニオン界面活性剤を含む表面サイズ液を付与した用紙のステキヒトサイズ度について鋭意検討を試みた。その結果、サイズ度と各種画像出力方法における問題点とが深い関係にあることがわかった。ステキヒトサイズ度が３０秒を上回ると、界面活性剤が用紙に均一に存在せず、カール低減効果が低くなるばかりか、局所的に電気特性が変わり、画像転写むらが発生してしまう。更にステキヒトサイズ度が１秒を下回ると、サイズ性が低く、インクジェット記録方式において、にじみやフェザリング、裏うつりが極端に悪化してしまう。よって、ステキヒトサイズ度を１〜３０秒にすることによってインクジェット方式においてカール低減ができ、且つフェザリング、裏うつり等の画質の問題も発生せず、更に電子写真方式における画像転写不良も発生しないことを確認した。
【００２０】
加えて、用紙上の繊維の存在のむらの指標である地合についても検討し、地合指数の範囲とインクジェット方式におけるカールの発生、及び電子写真方式における画像転写との関係について調べた。その結果、地合指数と各種画像出力方法における問題点とが深い関係にあることがわかった。具体的には、地合指数が１０を下回ると地合むらから界面活性剤の存在むらが発生しやすくなり、電子写真方式における画像転写むらが発生しやすくなる。また地合指数が５０を超えるとその均質性を確保するため、用紙を叩解を強くする必要がある場合があり、その手法をとった際には、インクジェット方式におけるカールが大きくなってしまうことを確認した。
【００２１】
またインクジェット記録方法において、インクもしくはインク分散剤と反対のイオン性であるカチオン性材料（多価金属塩、カチオン性樹脂）を用紙に存在させることによって、カール低減ための添加しているノニオン界面活性剤によって低下する発色性を改善できることを見出した。また、電子写真方式での画像転写性を確保するには、用紙の電気抵抗特性が重要である。特に、本発明では、電気特性が変化する可能性のある、界面活性剤やカチオン性材料を添加しているため、電子写真方式での画像転写性を確保する範囲を検討し、安定して画像を転写できる範囲を見出し、電子写真方式とインクジェット方式とに共用できる記録用紙を完成するに至った。
【００２２】
すなわち本発明は、
＜１＞  少なくともセルロースパルプを原料とする基材の表面が、表面サイズ剤とＨＬＢが６〜１３の範囲のノニオン界面活性剤としてエステル系ノニオン界面活性剤とを含み、該エステル系ノニオン界面活性剤の含有量が前記表面サイズ剤１００質量部に対して１〜１００質量部の範囲であり、水との接触角が４０〜７５度の範囲の表面サイズ剤がけん化度が９８以上であるか、又は３５以上８０未満であるポリビニルアルコールであって該ポリビニルアルコールを全表面サイズ剤の５質量％以上含む表面サイズ液により、表面処理されてなり、前記表面処理された前記表面にインク吸収する層を有さず、該表面に画像が記録される記録用紙である。
【００２３】
＜２＞  前記エステル系ノニオン界面活性剤のＨＬＢが６以上１１未満であり、表面処理後の該エステル系ノニオン界面活性剤の付与量が０．０２〜１．０ｇ／ｍ２の範囲であり、ステキヒトサイズ度が坪量７０ｇ／ｍ２換算で１〜３０秒の範囲であることを特徴とする＜１＞に記載の記録用紙である。
【００２４】
＜３＞  前記表面サイズ液中の前記表面サイズ剤及び前記エステル系ノニオン界面活性剤を含む成分の濃度が３〜７質量％の範囲であることを特徴とする＜１＞又は＜２＞に記載の記録用紙である。
＜４＞  前記ポリビニルアルコールの重合度が１００〜１５００の範囲であることを特徴とする＜１＞〜＜３＞のいずれか１つに記載の記録用紙である。
【００２６】
＜５＞  インクの液滴を記録用紙へ吐出させ、該記録用紙表面に画像を記録するインクジェット記録方式の画像記録方法であって、
前記記録用紙が、＜１＞〜＜４＞のいずれか１つに記載の記録用紙であることを特徴とする画像記録方法である。
【００２７】
＜６＞  静電潜像担持体表面を帯電する帯電工程と、該静電潜像担持体表面を露光し静電潜像を形成する露光工程と、該静電潜像担持体表面に形成された静電潜像を静電潜像現像剤を用いて現像し、トナー画像を形成する現像工程と、該トナー画像を記録用紙表面に転写する転写工程と、該記録用紙表面のトナー画像を定着する定着工程と、を含む電子写真方式の画像記録方法であって、前記記録用紙が、＜１＞〜＜４＞のいずれか１つに記載の記録用紙であることを特徴とする画像記録方法である。
【発明の効果】
【００２８】
本発明によれば、インクジェット記録方式により印字した場合に、ドキュメントの画質を向上させ、印字直後に発生するカール及び波打ちを抑制することにより両面印字が可能であり、放置乾燥後に発生するカール及び波打ちを抑制することができ、また、電子写真方式による画像形成時でも画像転写不良が発生せず、インクジェット記録方式、電子写真方式ともに利用可能な記録用紙及びこれを用いた画像記録方法を提供することができる。
【発明を実施するための最良の形態】
【００２９】
以下、本発明を記録用紙と画像記録方法とに大きく分けて詳細に説明する。
＜記録用紙＞
本発明の記録用紙は、少なくともセルロースパルプを原料とする基材の表面が、表面サイズ剤とＨＬＢが６〜１３の範囲のノニオン界面活性剤としてエステル系ノニオン界面活性剤とを含み、該エステル系ノニオン界面活性剤の含有量が前記表面サイズ剤１００質量部に対して１〜１００質量部の範囲であり、水との接触角が４０〜７５度の範囲の表面サイズ剤がけん化度が９８以上であるか、又は３５以上８０未満であるポリビニルアルコールであって該ポリビニルアルコールを全表面サイズ剤の５質量％以上含む表面サイズ液により、表面処理されてなることを特徴とし、前記表面処理された前記表面にはインク吸収する層を有さず、前記表面処理された該表面に画像が記録されるものである。
【００３０】
上記本発明の記録用紙は、これを用いてインクジェット記録方式により印字した場合に、（１）印字直後に発生するカール及び波打ちを抑制することにより両面印字が可能であり、（２）放置乾燥後に発生するカール及び波打ちを抑制することができる。また、（３）画像部のむらを抑制し、濃度を向上させることができる。
【００３１】
これに加え、電子写真方式により印字した場合に、（４）放置乾燥後に発生するカール及び波打ちを抑制することができ、（５）画像転写時に画像転写むらを発生させないことができる。
【００３２】
これに対して、従来のインクジェット記録方式、電子写真方式に用いられる記録用紙は、界面活性剤により表面処理されていないか、されていたとしても、ＨＬＢが１３を超えるものが用いられ、また付与量も０．０１ｇ／ｍ2以下であるのが一般的であったため、本発明の記録用紙のように、カールを小さくさせることができなかった。
【００３３】
前述のように、インク印字後の記録用紙のカール、波打ちを低減させるためには、基材（原紙）中の親水基を界面活性剤の疎水基で覆うことが効果的である。一方、用紙を製造する際、用紙の白色度などを向上させるため、多くは炭酸カルシウムなどの顔料とそれを基材に留めるために表面サイズ剤が用いられるが、界面活性剤と表面サイズ剤とを同時に用いた場合は、表面サイズ剤が界面活性剤の基材中のセルロース被覆を阻害し、十分な界面活性剤による寸法変化低減効果が得られなくなるため、前記効果を十分に得ることができなかった。
【００３４】
本発明者等が鋭意検討した結果、一定の疎水性を有するＨＬＢが６〜１３の範囲のノニオン界面活性剤を、単独ではなく表面サイズ剤と共に表面サイズ液として用紙表面に処理することにより、前記ノニオン界面活性剤を均一かつ安定に用紙に表面処理することができることが判明した。
【００３５】
そして特に、前記表面サイズ剤として通常の表面サイズ剤より疎水性が高い、水との接触角が４０〜７５度の範囲の表面サイズ剤と、前記ＨＬＢが６〜１３の範囲のノニオン界面活性剤とを組合わせることにより、界面活性剤の基材中への浸透が表面サイズ剤により阻害されることなく行われ、印字後のカール発生や、放置乾燥後のカール発生に対して、より優れた抑制効果が発揮されることを見出した。
【００３６】
前記表面サイズ剤としては、水との接触角が４０〜７５度の範囲であることが必要であり、４５〜６０度の範囲が好ましく、５０〜６０度の範囲がより好ましい。
【００３７】
水との接触角が４０度を下回ると、表面サイズ剤の親水性が高くなり、界面活性剤の基材中のセルロース被覆を阻害し、十分な界面活性剤による寸法変化低減効果が得られなくなるため、印字直後のカール、波打ち、放置乾燥後のカール、波打ちが大きくなる。一方、水との接触角が７５度を越えると、用紙の撥水性が高まり、インクの浸透が遅くなり、インクジェット記録において色間にじみ等の画質の問題が発生してしまう。
【００３８】
本発明における前記表面サイズ剤の水との接触角の測定方法について、図１により説明する。
図１は水との接触角の測定を行っている状態を示す概略模式図である。測定試料としては、まず、表面サイズ剤が１０質量％となるように調整した水溶液を、プレパラート１０の表面に１ｍｌ滴下し、１０５℃の乾燥機の中で水分が蒸発するまで乾燥し、プレパラート１０表面に表面サイズ剤フイルム層２０を形成する。
【００３９】
次いで、プレパラート１０表面の表面サイズ剤フイルム層２０に、マイクロシリンジ３０により蒸留水を約２μｌ滴下し、１０秒後の該蒸留水の液滴４０の表面サイズ剤フィルム層２０との接触角ａを、ＣＣＤカメラ５０にて撮影した映像より求め「水との接触角」とした。
【００４０】
より具体的には、上記測定は２３℃、５０％ＲＨの環境下にて行い、協和界面科学株式会社製接触角計ＣＡ−Ｘ型を用いて前記接触角を測定した。特性としては、接触角が高くなると、表面サイズ剤の親水性が低くなり、接触角が低くなると親水性が高くなる。
【００４１】
本発明における水との接触角が一定以上の表面サイズ剤を得るためには、表面サイズ剤の疎水性を高めることが必要であり、そのためには、表面サイズ剤の親水基である水酸基をアセチル化、燐酸エステル化等で化学修飾し、疎水基に置換する方法がある。また、表面サイズ剤の結晶化度を向上させ、水が浸入しにくい構造を形成し、疎水性を向上させる方法もある。
【００４２】
本発明における表面サイズ剤として具体的には、表面サイズ剤の中でも、表面サイズ剤として通常使用される酸化澱粉ではなく、疎水性を向上させたアセチル化澱粉、燐酸エステル化澱などを用いることが好ましい。また、ポリビニルアルコールのけん化度を極めて低くし疎水基を残すか、けん化度を極めて高くし結晶化度を向上させ、疎水性を向上させたものも好ましく用いられる。さらに、疎水性を向上させたシラノール変性した表面サイズ剤等を用いても良い。
これらは混合して、または単独で使用しても良く、「水との接触角」が前記好ましい範囲であれば、これらに限定されるものではない。
【００４３】
一方、本発明におけるノニオン界面活性剤（以下、単に「界面活性剤」という場合がある）のＨＬＢは６〜１３の範囲であることが必要であり、６〜１１の範囲であることが好ましく、７〜９の範囲であることがより好ましい。
【００４４】
ＨＬＢが１３を上回ると、親水性が高く、界面活性剤の基材中のセルロース被覆効果が低く、界面活性剤による記録用紙の寸法変化低減効果が低いため、印字直後のカール及び波打ち、放置乾燥後のカール及び波打ちが大きくなる。また、ＨＬＢが６を下回ると、界面活性剤の分散性が低く、界面活性剤が用紙に均一に存在できず、界面活性剤による寸法変化低減効果が低いため、同様に印字直後のカール及び波打ち、放置乾燥後のカール及び波打ちが大きくなる。
【００４５】
本発明に用いられるノニオン界面活性剤としては、例えば、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、アセチレングリコールエチレンオキサイド付加物、ポリオキシエチレンソルビタン脂肪酸エステル、脂肪酸アルキロールアミド、ポリエチレングリコールポリプロピレングリコールブロックコポリマー、グリセリンエステルのポリオキシエチレンエーテル、ソルビトールエステルのポリオキシエチレンエーテル等を使用することができる。
この中では、アセチレングリコールエチレンオキサイド付加物、エステル系化合物が好ましく用いられる。
【００４６】
また、本発明における表面サイズ液中の前記界面活性剤の含有量は、前記表面サイズ剤１００質量部に対して１〜１００質量部の範囲であることが必要である。界面活性剤の含有量は１〜２０質量部の範囲が好ましく、５〜１０質量部の範囲がより好ましい。
【００４７】
界面活性剤の量が１質量部に満たないと、界面活性剤の量が少ないため、界面活性剤の基材中のセルロース被覆効果が低く、界面活性剤による記録用紙の寸法変化低減効果が低くなり、カール及び波打ちが大きくなる。また、１００質量部を超えると、界面活性剤の量が多すぎて、色間にじみ等の問題が発生してしまうことがある。
【００４８】
このように、表面サイズ剤とともに界面活性剤を用いる場合には、界面活性剤が一定量以上存在しないと界面活性剤による寸法変化低減効果が得られなくなるためカールを小さくさせることができない。特に、従来のインクジェット・電子写真方式共用紙では、界面活性剤が添加されていないか、されていたとしても、ＨＬＢが１１を超え、また処理量も０．０１ｇ／ｍ2以下であるのが一般的であったため、カールを小さくさせることができなかった。
また界面活性剤を添加した際に、界面活性剤の種類とステキヒトサイズ度の組み合わせによっては、電子写真方式で画像転写時にむらが発生してしまうことがあった。
【００４９】
本発明者等が鋭意検討した結果、前記好ましいＨＬＢ範囲の界面活性剤よりもさらにＨＬＢ範囲を限定した一定の疎水性を有するＨＬＢが６以上１１未満のノニオン界面活性剤が、０．０２〜１．０ｇ／ｍ2の範囲で用紙に付与されるように処理することによりカールをより小さくさせることができることが判明した。また更に、その界面活性剤をエステル系ノニオン界面活性剤にし、かつ用紙のステキヒトサイズ度を１〜３０秒の範囲にすることで、カールが小さく、更に電子写真方式の画像転写時にむらが発生しないことがわかった。
【００５０】
具体的には、一定の疎水性を有するＨＬＢが６以上１１未満のノニオン界面活性剤を用い、前記水との接触角が４０〜７５度の範囲の表面サイズ剤を５質量％以上含む表面サイズ剤と組合せた表面サイズ液により、前記界面活性剤が０．０２〜１．０ｇ／ｍ2の範囲で付与されるように表面処理する。
ここで、上記「用紙に付与」とは、記録用紙作製の際に、前記特性の材料を表面処理することにより含有させ、記録用紙表面及び／または内部のパルプ繊維間に前記界面活性剤を接着・結合させることをいう。このように特定の界面活性剤を付与することにより、前述のように繊維間の結合を阻害することができる。
【００５１】
ＨＬＢを６以上１１未満のノニオン界面活性剤を用いることにより界面活性剤が特に疎水性を有するため、表面サイズ剤として水との接触角が４０〜７５度の範囲以外のものを混合して用いることができる。このため、表面処理後の用紙の疎水性を向上することができる。
このように、表面サイズ剤として水との接触角が４０〜７５度の範囲のものとそれ以外のものとを混合して用いる場合には、水との接触角が４０〜７５度の範囲の表面サイズ剤を５質量％以上含むことが好ましく、２０質量％以上含むものがより好ましい。
【００５２】
さらにこの場合、前記ノニオン界面活性剤はエステル系であることが好ましい。界面活性剤がエステル系ノニオン界面活性剤以外であると、用紙の水酸基を界面活性剤が被覆しカールを低減することはできるが、用紙表面に界面活性剤の疎水基が露出し、局所的に電気特性が変わり、画像転写むらが発生してしまう場合がある。一方、エステル系ノニオン界面活性剤では、分子内で親水基が分散して存在していることから、用紙の水酸基を界面活性剤が覆っても界面活性剤の親水基が用紙表面に存在し、局所的な電気特性が変化せず画像転写むらが発生しない。
【００５３】
上記エステル系ノニオン界面活性剤としては、例えばソルビタン脂肪酸エステル、モノ脂肪酸グリセリン、ポリオキシエチレン硬化ヒマシ油脂肪酸エステル、ポリグリセリン脂肪酸エステル等を使用することができるが、この限りではない。
この中では特にソルビタン脂肪酸エステル、ポリグリセリン脂肪酸エステルが好ましい。
【００５４】
上記特定のエステル系ノニオン界面活性剤による優れた効果は、表面サイズ剤と界面活性剤とを含む表面サイズ液により、処理後の界面活性剤の付与量が０．０２〜１．０ｇ／ｍ2の範囲となるようにすることで得ることができる。該界面活性剤の付与量は０．０２〜０．８ｇ／ｍ2の範囲がより好ましく、０．０５〜０．４ｇ／ｍ2の範囲がさらに好ましい。
界面活性剤の付与量が０．０２ｇ／ｍ2に満たないと、界面活性剤の量が少ないため、界面活性剤の基材中のセルロース被覆効果が低く、界面活性剤による記録用紙の寸法変化低減効果が低くなり、カール及び波打ちが大きくなることがある。また、１．０ｇ／ｍ2を超えると、界面活性剤の量が多すぎて色間にじみ、裏うつり等の画質問題が発生してしまうことがある。
【００５５】
また、前記のように用紙のステキヒトサイズ度は、１〜３０秒の範囲であることが好ましく、２〜２５秒の範囲であることがより好ましく、２〜２０秒であることが更に好ましい。
ステキヒトサイズ度が３０秒を上回ると、界面活性剤が用紙に均一に存在せず、カール低減効果が低くなるばかりか、局所的に電気特性が変わり、画像転写むらが発生してしまう場合がある。ステキヒトサイズ度が１秒を下回ると、サイズ性が低く、インクジェット記録方式において、にじみやフェザリング、裏うつりが極端に悪化してしまう場合がある。
【００５６】
本発明におけるステキヒトサイズ度とは、ＪＩＳ  Ｐ８１２２に準じて測定したステキヒトサイズ度であり、坪量７０ｇ／ｍ2を基準とし、坪量の異なる用紙についてはルーカス−ウォッシュバーンの式の考え方より、ステキヒトサイズ度（秒）＝ステキヒトサイズ度測定値×（７０／測定した用紙の坪量）2に換算した値を本発明におけるステキヒトサイズ度とした。
【００５７】
なお、前記エステル系ノニオン界面活性剤を使用する場合に用いる、水に対する接触角が４０〜７５度の範囲の表面サイズ剤としては、ポリビニルアルコールが好ましい。
この場合、用いるポリビニルアルコールの重合度を低くすることにより、均一に界面活性剤が用紙に作用することができ、カールが低減し、また電子写真における画像転写性を向上させることができる。更に用紙表面を均一化することから、インクジェットにおける画像のむらも改善し、ひいては濃度も向上させることができる。
【００５８】
具体的には、ポリビニルアルコールの重合度を１００〜１５００の範囲とすることが好ましく、２００〜１０００の範囲とすることがより好ましく、２００〜５００の範囲とすることがさらに好ましい。重合度１５００より大きくなると、ポリビニルアルコールの皮膜性が向上し、界面活性剤が均一に分散しにくくなる場合がある。また重合度が１００未満では、ポリビニルアルコールの皮膜性が極端に低下し電子写真方式プリンターなどで用紙を出力した際、紙粉が発生しやすくなり、それに伴う機械内トラブルが発生してしまうことがある。
【００５９】
また、上記ポリビニルアルコールとしては、けん化度を極めて低くし疎水基を残すか、けん化度を極めて高くし結晶化度を向上させ、疎水性を向上させたものが好ましい。具体的には、けん化度を９８以上にするか、３５以上８０未満にすることにより疎水性が向上し、インクジェット記録方式におけるカールが低減し、更に電子写真方式における画像転写性を確保することができる。けん化度を８０以上９８未満にすると、ポリビニルアルコールの親水性が高くなり、カールが低減効果が低いばかりか電子写真方式における画像転写性を確保することができない場合がある。けん化度が３５未満であると、疎水性が高すぎて水に分散または溶解しないため、表面サイズ液を調整できない場合がある。
【００６０】
本発明の記録用紙は、少なくともセルロースパルプを原料とするものであり、前記表面サイズ剤と前記ノニオン界面活性剤とを含む表面サイズ液により、下記基材が表面処理されてなる。
【００６１】
前記基材は、少なくともセルロースパルプを原料とするものであり、下記原紙であってもよく、該原紙表面に顔料やバインダーなどを処理した普通紙であってもよい。
前記原紙は、セルロースパルプを含むものであるが、セルロースパルプとしては公知のものを用いることができ、具体的には、化学パルプ、具体的には広葉樹晒クラフトパルプ、広葉樹未晒クラフトパルプ、針葉樹晒クラフトパルプ、針葉樹未晒クラフトパルプ、広葉樹晒亜硫酸パルプ、広葉樹未晒亜硫酸パルプ、針葉樹晒亜硫酸パルプ、針葉樹未晒亜硫酸パルプ等、木材及び綿、麻、じん皮等の繊維原料を化学的に処理して作製されたパルプ等を使用できる。
【００６２】
また、木材やチップを機械的にパルプ化したグランドウッドパルプ、木材やチップに薬液を染み込ませた後に機械的にパルプ化したケミメカニカルパルプ、及び、チップをやや軟らかくなるまで蒸解した後にリファイナーでパルプ化したサーモメカニカルパルプ等も使用できる。これらはバージンパルプのみで使用してもよいし、必要に応じて古紙パルプを加えてもよい。
【００６３】
特にバージンで使用するパルプは、塩素ガスを使用せず二酸化塩素を使用する漂白方法（Ｅｌｅｍｅｎｔａｌｌｙ  Ｃｈｌｏｒｉｎｅ  Ｆｒｅｅ；ＥＣＦ）や塩素化合物を一切使用せずにオゾン／過酸化水素等を主に使用して漂白する方法（Ｔｏｔａｌ  Ｃｈｌｏｒｉｎｅ  Ｆｒｅｅ；ＴＣＦ）で漂白処理されたものであることが好ましい。
【００６４】
また、前記古紙パルプの原料として、製本、印刷工場、断裁所等において発生する裁落、損紙、幅落しした上白、特白、中白、白損等の未印刷古紙；印刷やコピーが施された上質紙、上質コート紙などの上質印刷古紙；水性インク、油性インク、鉛筆などで筆記された古紙；印刷された上質紙、上質コート紙、中質紙、中質コート紙等のチラシを含む新聞古紙；中質紙、中質コート紙、更紙等の古紙；を配合することができる。
【００６５】
本発明に用いられる原紙に使用される古紙パルプとしては、前記古紙原料を、オゾン漂白処理又は過酸化水素漂白処理の少なくとも一方で処理して得られたものが望ましい。また、より白色度の高い原紙を得るためには、上記漂白処理によって得られた古紙パルプの配合率を５０質量％以上１００質量％以下とすることが望ましい。さらに資源の再利用という観点からは、前記古紙パルプの配合率を７０質量％以上１００質量％以下とすることがより望ましい。
【００６６】
前記オゾン処理は、上質紙に通常含まれている蛍光染料等を分解する作用があり、過酸化水素処理は脱墨処理時に使用されるアルカリによる黄変を防ぐ作用がある。特にこの二つを組み合わせた処理によって古紙の脱墨を容易にするだけでなく、パルプの白色度も向上することが知られている。また、パルプ中の残留塩素化合物を分解・除去する作用もあるため、塩素漂白されたパルプを使用した古紙の有機ハロゲン化合物含有量低減において多大な効果を持つ。
【００６７】
また、本発明に用いられる原紙には、不透明度、白さ及び表面性を調整するため、填料を添加することが好ましい。特に用紙中のハロゲン量を低減したい場合には、ハロゲンを含まない填料を使用することが好ましい。使用できる填料としては、重質炭酸カルシウム、軽質炭酸カルシウム、チョーク、カオリン、焼成クレー、タルク、硫酸カルシウム、硫酸バリウム、二酸化チタン、酸化亜鉛、硫化亜鉛、炭酸亜鉛、珪酸アルミニウム、珪酸カルシウム、珪酸マグネシウム、合成シリカ、水酸化アルミニウム、アルミナ、セリサイト、ホワイトカーボン、サポナイト、カルシウムモンモリロナイト、ソジウムモンモリロナイト、ベントナイト等の白色無機顔料、及びアクリル系プラスチックピグメント、ポリエチレン、尿素樹脂、等の有機顔料を挙げることができる。また、古紙を配合する場合には、古紙原料に含まれる灰分を予め推定して添加量を調整する必要がある。
【００６８】
更に、本発明に用いられる原紙には、内添サイズ剤を添加することが好ましく、内添サイズ剤としては、中性抄紙に用いられる、中性ロジン系サイズ剤、アルケニル無水コハク酸（ＡＳＡ）、アルキルケテンダイマー（ＡＫＤ）、石油樹脂系サイズ剤が使用できる。
【００６９】
また、記録用紙の表面をカチオン性に調整する場合には、カチオン性物質としては、例えば、親水性のカチオン樹脂等を表面に処理することができるが、このカチオン性樹脂の内部への浸透を抑制するためには、このカチオン性樹脂を塗布する前の用紙サイズ度は１０秒以上６０秒未満であることが好ましい。
【００７０】
以上述べたような原紙に、前記表面サイズ剤と前記ノニオン界面活性剤とを含む表面サイズ液を表面処理することで、本発明の記録用紙が得られる。
上記表面サイズ液は、水、などの溶媒を主体として構成され、それに含まれる前記表面サイズ剤及びノニオン界面活性剤等の濃度は１〜１０質量％の範囲であることが好ましく、３〜７質量％の範囲であることがより好ましい。
【００７１】
前記表面サイズ液による処理量としては、記録用紙片面当り０．１〜２．０ｇ／ｍ2の範囲であることが好ましく、１．０〜２．０ｇ／ｍ2の範囲であることがより好ましい。
処理量が２ｇ／ｍ2を上回ると、表面サイズ剤の絶対量が多く、界面活性剤のカール低減効果が阻害され、カール及び波打ちが大きくなる場合がある。また、０．１ｇ／ｍ2を下回ると、表面サイズ剤の絶対量が少なく、表面サイズ剤と一緒に付与する顔料などを用紙表面に定着できず、複写機等で記録用紙を走行させた際、紙粉が大量に発生し機械にトラブルを発生させてしまう場合がある。
【００７２】
表面処理は、表面サイズ液をサイズプレス、シムサイズ、ゲートロール、ロールコーター、バーコーター、エアナイフコーター、ロッドブレードコーター、ブレードコーター等の通常使用されている塗布手段によって、前記用紙に塗布することにより行うことができる。その後乾燥工程を経て、本発明の記録用紙を得ることができる。
【００７３】
本発明の記録用紙の坪量は特に限定されるものではないが、６０〜１２８ｇ／ｍ2の範囲内が好ましく、６０から１００ｇ／ｍ2の範囲内がより好ましく、６０〜９０ｇ／ｍ2の範囲内が更に好ましい。坪量が高い程カール、波打ちには有利であるが、坪量が１２８ｇ／ｍ2を超えると用紙の腰が強くなり過ぎるため、プリンターの用紙走行性が低下することがある。また６０ｇ／ｍ2より低いと、カール、波打ちの発生を小さく抑えることが難しくなる場合があり、また、裏移りの観点からも好ましくない。
【００７４】
また抄紙の際には繊維配向比を１．０〜１．５５の範囲、好ましくは１．０〜１．４５の範囲、さらに好ましくは１．０〜１．３５の範囲に調整することが好ましい。このように調整することによって、インクジェット方式で印刷した後の用紙（記録用紙）のカールを低減することができる。上記繊維配向比とは、超音波伝播速度法による繊維配向比であり、用紙のＭＤ方向（抄紙機の進行方向）の超音波伝播速度を、用紙のＣＤ方向（抄紙機の進行方向に対する垂直方向）の超音波伝播速度で除した値を示すもので、次式で表されるものである。
原紙の超音波伝播速度法による繊維配向比（Ｔ／Ｙ比）＝（ＭＤ方向超音波伝播速度）／（ＣＤ方向超音波伝播速度）
なお、この超音波伝播速度法による繊維配向比は、ＳｏｎｉｃＳｈｅｅｔＴｅｓｔｅｒ（野村商事（株）社製）を使用して測定される。
【００７５】
本発明の記録用紙は、その表面にカチオン性樹脂及び／または多価金属塩を含んでいることが好ましい。記録用紙の表面が、カチオン性樹脂や多価金属塩を含むことにより、インクジェット用インク中がアニオン高分子含む場合、これを架橋させることにより、色材の極めて早い凝集を可能にすると共に、優れた印字画質を得、かつ、インク溶媒の用紙内部への浸透を抑制すると考えられることから、印字直後に発生するカール及び波打ち、さらに、放置乾燥後のカール及び波打ちの発生を更に改善することができる。
【００７６】
前記多価金属塩としては、カリウム、バリウム、カルシウム、マグネシウム、亜鉛、錫、マンガン、アルミニウムの他の多価金属の塩化物、硫酸塩、硝酸塩、ギ酸塩、酢酸塩等が使用でき、具体的には、塩化バリウム、塩化カルシウム、酢酸カルシウム、硝酸カルシウム、ギ酸カルシウム、塩化マグネシウム、硫酸マグネシウム、硝酸マグネシウム、酢酸マグネシウム、ギ酸マグネシウム、塩化亜鉛、硫酸亜鉛、硝酸亜鉛、ギ酸亜鉛、塩化錫、硝酸錫、塩化マンガン、硫酸マンガン、硝酸マンガン、ギ酸マンガン、硫酸アルミニウム、硝酸アルミニウム、塩化アルミニウム、酢酸アルミニウム等が例示でき、これらは単独または２種以上併用して利用できる。これら多価金属塩のうち、水への溶解度が高く、価数の高い金属塩が好ましい。さらに多価金属塩の対イオンが強酸であると、塗布後の用紙黄変が発生するため、好ましくは、塩化カルシウム、ギ酸カルシウム、塩化マグネシウム、ギ酸マグネシウム等がよい。
【００７７】
前記カチオン性樹脂としては、カチオン化セルロース、カチオン化澱粉、カチオン化澱粉等が挙げられるが、これらに限定されるものではない。
【００７８】
前記に列挙したカチオン性樹脂、多価金属塩は、前記表面サイズ液に混入させるか、別に作製した塗工液を用紙の表面に塗布することにより、記録用紙表面に配することができる。後者の場合に、塗布に際しては水に溶解させて得た塗工液を直接記録用紙（あるいは用紙）に塗布してもかまわないが、バインダーと混合して使用されるのが一般的である。
【００７９】
記録用紙表面に含まれるカチオン性樹脂、多価金属塩の含有量としては、０．１〜２ｇ／ｍ2の範囲であることが好ましく０．５〜１ｇ／ｍ2の範囲であることがより好ましい。
含有量が０．１ｇ／ｍ2より少ないと、インク中の顔料やアニオン高分子との反応が弱まるため、結果として画質の低下、印字直後のカール、波打ち、放置乾燥後のカール、波打ちが大きくなる場合がある。また、含有量が２ｇ／ｍ2を越える場合は、インクの浸透性が悪化し、高速印字においてインク乾燥性が悪化する場合がある。
【００８０】
本発明の記録用紙においては、地合指数が１０〜５０の範囲であることが好ましく、２０〜４０の範囲がより好ましい。地合指数が１０を下回ると、地合むらから界面活性剤の存在むらが発生しやすくなり、電子写真方式における画像転写むらが発生しやすくなる。また地合指数が５０を超えると、その均質性を確保するため、用紙を叩解を強くする必要があり、インクジェット方式におけるカールが大きくなってしまう。
【００８１】
ここで、地合い指数とは、Ｍ／Ｋ  Ｓｙｓｔｅｍｓ，Ｉｎｃ．（ＭＫＳ社）製の３Ｄシートアナライザー（Ｍ／Ｋ９５０）を使用し、そのアナライザーの絞りを直径１．５ｍｍとし、マイクロフォーメーションテスター（ＭＦＴ）を用いて測定したものである。
具体的には、３Ｄシートアナライザーにおける回転するドラム上にサンプルを取り付け、ドラム軸に取り付けられた光源と、ドラムの外側に光源と対応して取り付けられたフォトディテクターによって、サンプルにおける局部的な坪量差を光量差として測定する。この時の測定対象範囲は、フォトディテクターの入光部に取り付けられる絞りの径で設定される。次に、その光量差（偏差）を増幅し、Ａ／Ｄ変換し、６４の光測定的な坪量階級に分級し、１回のスキャンで１００００００個のデータを取り、そのデータ分のヒストグラム度数を得る。そしてそのヒストグラムの最高度数（ピーク値）を６４の微小坪量に相当する階級に分級されたもののうち１００以上の度数を持つ階級の数で割り、それを１／１００にした値が地合い指数として算出される。この地合い指数はその値が大きいほど地合いがよいことを示す。
【００８２】
また、記録用紙が電子写真方式の画像記録に用いられる場合、用紙の電気特性は重要であり、特に本発明では、用紙の電気特性を変化させうる界面活性剤やカチオン化材料を多用しており、その組み合わせや含有量によっては、電子写真方式において画像転写むらが発生してしまうことがある。
本発明では、記録用紙の少なくとも印字される面の表面抵抗値が１．０×１０9〜１．０×１０11Ω／□の範囲であることが好ましく、体積抵抗率が１．０×１０10〜１．０×１０12Ω・ｃｍの範囲に設定することが好ましい。表面抵抗値、体積抵抗率が上記の範囲に入っていない場合には、電子写真方式において画像転写むらが発生してしまうことがある。
【００８３】
上記表面抵抗値は５．０×１０9〜７．０×１０10Ω／□の範囲であることがより好ましく、５．０×１０9〜２．０×１０10Ω／□の範囲であることがさらに好ましい。なお、表面抵抗値は、前記多価金属塩及び／またはカチオン性樹脂等を塗布してなる表面の抵抗を示す。また、前記体積電気抵抗率は１．３×１０10〜１．６×１０11Ω・ｃｍの範囲であることがより好ましく、１．３×１０10〜４．３×１０10Ω・ｃｍの範囲であることがさらに好ましい。
なお、前記表面抵抗値及び体積抵抗率は、２３℃、５０％ＲＨの条件下で２４時間保存し、調湿された記録用紙を、ＪＩＳ−Ｋ−６９１１に準拠した方法で測定したものである。
【００８４】
＜画像記録方法＞
次に、本発明の画像記録方法について説明する。
本発明の画像記録方法は、インクジェット用インク（以下、「インク」と略す場合がある）または電子写真用トナー（以下、「トナー」と略す場合がある）を用いて記録する際に、本発明の記録用紙を用いるものであれば特に限定されない。しかしながら、本発明の画像記録方法は、高品質のドキュメントを得るためにはインクを用いるインクジェット記録方式であることがより好ましい。
【００８５】
（インクジェット記録方式の画像記録方法）
まず、本発明のインクジェット記録方式の画像記録方法（以下、「インクジェット記録方法」という場合がある）について説明する。
本発明のインクジェット記録方法は、インクの液滴を記録用紙へ吐出させ、該記録用紙表面に画像を記録するインクジェット記録方式の画像記録方法である。
【００８６】
前記インクとしては、少なくとも色材を含む公知のインクであれば特に限定されないが、色材、アニオン性化合物、水溶性有機溶媒及び水を必須の成分として含有するものが好ましく、その他、顔料分散剤、界面活性剤、各種添加剤等を含有することができる。以下、それぞれの成分について説明する。
【００８７】
−色材−
インクに使用される色材としては、水溶性染料、有機顔料、無機顔料等が挙げられる。
黒インクの場合は顔料を主体としたものが一般的であり、黒色の顔料としては、ファーネスブラック、ランプブラック、アセチレンブラック、チャンネルブラック等のカーボンブラック顔料等が挙げられ、具体的な例としては、Ｒａｖｅｎ７０００、Ｒａｖｅｎ５７５０、Ｒａｖｅｎ５２５０、Ｒａｖｅｎ５０００  ＵＬＴＲＡ  ＩＩ、Ｒａｖｅｎ３５００、Ｒａｖｅｎ２０００、Ｒａｖｅｎ１５００、Ｒａｖｅｎ１２５０、Ｒａｖｅｎ１２００、Ｒａｖｅｎ１１９０  ＵＬＴＲＡ  ＩＩ、Ｒａｖｅｎ１１７０、Ｒａｖｅｎ１２５５、Ｒａｖｅｎ１０８０、Ｒａｖｅｎ１０６０（以上コロンビアンＤカーボン社製）、Ｒｅｇａｌ  ４００Ｒ、Ｒｅｇａｌ  ３３０Ｒ、Ｒｅｇａｌ  ６６０Ｒ、Ｍｏｇｕｌ  Ｌ、ＢｌａｃｋＰｅａｒｌｓ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １１００、Ｍｏｎａｒｃｈ  １３００、Ｍｏｎａｒｃｈ  １４００（以上キャボット社製）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  １８、Ｃｏｌｏｒ  Ｂｌａｃｋ  ＦＷ２００、Ｃｏｌｏｒ  Ｂｌａｃｋ  Ｓ１５０、ＣｏｌｏｒＢｌａｃｋ  Ｓ１６０、Ｃｏｌｏｒ  Ｂｌａｃｋ  Ｓ１７０、Ｐｒｉｔｅｘ３５、ＰｒｉｔｅｘＵ、Ｐｒｉｔｅｘ  Ｖｒｉｎｔｅｘ１４０Ｕ、Ｐｒｉｎｔｅｘ１４０Ｖ、Ｓｐｅｃｉａｌ  Ｂｌａｃｋ６、Ｓｐｅｃｉａｌ  Ｂｌａｃｋ  ５、Ｓｐｅｃｉａｌ、Ｂｌａｃｋ  ４Ａ、Ｓｐｅｃｉａｌ  Ｂｌａｃｋ４（以上デグッサ社製）、Ｎｏ．２５、Ｎｏ．３３、Ｎｏ．４０、Ｎｏ．４７、Ｎｏ．５２、Ｎｏ．９００、Ｎｏ．２３００、ＭＣＦ−８８、ＭＡ６００、ＭＡ７、ＭＡ８、ＭＡ１００（以上、三菱化学社製）等が挙げられる。
【００８８】
カーボンブラックの好適な構造を一律に議論することは困難であるが、平均一次粒子径が１５〜３０ｎｍ、ＢＥＴ表面積が７０〜３００ｍ2／ｇ、ＤＢＰ吸油量が０．５〜１．０×１０-3Ｌ／ｇ、揮発分が０．５〜１０質量％、灰分が０．０１〜１．００質量％の範囲であることが好ましい。上記範囲から外れたカーボンブラックを使用すると、インク中での分散粒子径が大きくなることがある。
【００８９】
シアン、マゼンタ、イエローインクに用いられる色材としては、染料に限らず、疎水性顔料に親水基を含む分散剤を添加して親水性を持たせた顔料、及び自己分散型顔料も使用することができる。
前記水溶性染料としては、公知のもの、あるいは新規に合成したものを用いることができる。中でも、鮮やかな色彩の得られる、直接染料あるいは酸性染料が好ましい。具体的には、Ｃ．Ｉ．ダイレクトブルー−１、−２、−６、−８、−２２、−３４、−７０、−７１、−７６、−７８、−８６、−１４２、−１９９、−２００、−２０１、−２０２、−２０３、−２０７、−２１８、−２３６及び２８７、Ｃ．Ｉ．ダイレクトレッド−１、−２、−４、−８、−９、−１１、−１３、−２０、−２８、−３１、−３３、−３７、−３９、−５１、−５９、−６２、−６３、−７３、−７５、−８０、−８１、−８３、−８７、−９０、−９４、−９５、−９９、−１０１、−１１０及び１８９、Ｃ．Ｉ．ダイレクトイエロー−１、−２、−４、−８、−１１、−１２、−２６、−２７、−２８、−３３、−３４、−４１、−４４、−４８、−８６、−８７、−８８、−１３５、−１４２及び１４４、Ｃ．Ｉ．アシッドブルー−１、−７、−９、−１５、−２２、−２３、−２７、−２９、−４０、−４３、−５５、−５９、−６２、−７８、−８０、−８１、−９０、−１０２、−１０４、−１１１、−１８５及び２５４、Ｃ．Ｉ．アシッドレッド−１、−４、−８、−１３、−１４、−１５、−１８、−２１、−２６、−３５、−３７、−２４９及び２５７、Ｃ．Ｉ．アシッドイエロー−１、−３、−４、−７、−１１、−１２、−１３、−１４、−１９、−２３、−２５、−３４、−３８、−４１、−４２、−４４、−５３、−５５、−６１、−７１、−７６及び７９等が用いられる。これらは単独で用いても２種以上を混合して用いてもよい。
【００９０】
また、カチオン性染料としては、例えば、Ｃ．Ｉ．ベーシックイエロー−１、−１１、−１３、−１９、−２５、−３３、−３６；Ｃ．Ｉ．ベーシックレッド−１、−２、−９、−１２、−１３、−３８、−３９、−９２；Ｃ．Ｉ．ベーシックブルー−１、−３、−５、−９、−１９、−２４、−２５、−２６、−２８等が挙げられる。
【００９１】
シアン色の顔料の具体的な例としては、Ｃ．Ｉ．Ｐｉｇｍｅｎｔ  Ｂｌｕｅ−１、Ｃ．Ｉ．Ｐｉｇｍｅｎｔ  Ｂｌｕｅ−２、Ｃ．Ｉ．Ｐｉｇｍｅｎｔ  Ｂｌｕｅ−３、Ｃ．Ｉ．Ｐｉｇｍｅｎｔ  Ｂｌｕｅ−１５、Ｃ．Ｉ．Ｐｉｇｍｅｎｔ  Ｂｌｕｅ−１５：１、Ｃ．Ｉ．Ｐｉｇｍｅｎｔ  Ｂｌｕｅ−１５：３、Ｃ．Ｉ．ＰｉｇｍｅｎｔＢｌｕｅ−１５：３４、Ｃ．Ｉ．Ｐｉｇｍｅｎｔ  Ｂｌｕｅ−１６、Ｃ．Ｉ．Ｐｉｇｍｅｎｔ  Ｂｌｕｅ−２２、Ｃ．Ｉ．Ｐｉｇｍｅｎｔ  Ｂｌｕｅ−６０等が挙げられる。
【００９２】
マゼンタ色の顔料の具体的な例としては、Ｃ．Ｉ．Ｐｉｇｍｅｎｔ  Ｒｅｄ−５、Ｃ．Ｉ．Ｐｉｇｍｅｎｔ  Ｒｅｄ−７、Ｃ．Ｉ．Ｐｉｇｍｅｎｔ  Ｒｅｄ−１２、Ｃ．Ｉ．Ｐｉｇｍｅｎｔ  Ｒｅｄ−４８、Ｃ．Ｉ．Ｐｉｇｍｅｎｔ  Ｒｅｄ−４８：１、Ｃ．Ｉ．Ｐｉｇｍｅｎｔ  Ｒｅｄ−５７、Ｃ．Ｉ．Ｐｉｇｍｅｎｔ  Ｒｅｄ−１１２、Ｃ．Ｉ．Ｐｉｇｍｅｎｔ  Ｒｅｄ−１２２、Ｃ．Ｉ．ＰｉｇｍｅｎｔＲｅｄ−１２３、Ｃ．Ｉ．Ｐｉｇｍｅｎｔ  Ｒｅｄ−１４６、Ｃ．Ｉ．Ｐｉｇｍｅｎｔ  Ｒｅｄ−１６８、Ｃ．Ｉ．Ｐｉｇｍｅｎｔ  Ｒｅｄ−１８４、Ｃ．Ｉ．Ｐｉｇｍｅｎｔ  Ｒｅｄ−２０２等が挙げられる。
【００９３】
イエロー色の顔料の具体的な例としては、Ｃ．Ｉ．Ｐｉｇｍｅｎｔ  Ｙｅｌｌｏｗ−１、Ｃ．Ｉ．Ｐｉｇｍｅｎｔ  Ｙｅｌｌｏｗ−２、Ｃ．Ｉ．ＰｉｇｍｅｎｔＹｅｌｌｏｗ−３、Ｃ．Ｉ．Ｐｉｇｍｅｎｔ  Ｙｅｌｌｏｗ−１２、Ｃ．Ｉ．Ｐｉｇｍｅｎｔ  Ｙｅｌｌｏｗ−１３、Ｃ．Ｉ．Ｐｉｇｍｅｎｔ  Ｙｅｌｌｏｗ−１４、Ｃ．Ｉ．Ｐｉｇｍｅｎｔ  Ｙｅｌｌｏｗ−１６、Ｃ．Ｉ．Ｐｉｇｍｅｎｔ  Ｙｅｌｌｏｗ−１７、Ｃ．Ｉ．ＰｉｇｍｅｎｔＹｅｌｌｏｗ−７３、Ｃ．Ｉ．Ｐｉｇｍｅｎｔ  Ｙｅｌｌｏｗ−７４、Ｃ．Ｉ．Ｐｉｇｍｅｎｔ  Ｙｅｌｌｏｗ−７５、Ｃ．Ｉ．Ｐｉｇｍｅｎｔ  Ｙｅｌｌｏｗ−８３、Ｃ．Ｉ．Ｐｉｇｍｅｎｔ  Ｙｅｌｌｏｗ−９３、Ｃ．Ｉ．Ｐｉｇｍｅｎｔ  Ｙｅｌｌｏｗ−９５、Ｃ．Ｉ．ＰｉｇｍｅｎｔＹｅｌｌｏｗ−９７、Ｃ．Ｉ．Ｐｉｇｍｅｎｔ  Ｙｅｌｌｏｗ−９８、Ｃ．Ｉ．Ｐｉｇｍｅｎｔ  Ｙｅｌｌｏｗ−１１４、Ｃ．Ｉ．Ｐｉｇｍｅｎｔ  Ｙｅｌｌｏｗ−１２８、Ｃ．Ｉ．Ｐｉｇｍｅｎｔ  Ｙｅｌｌｏｗ−１２９、Ｃ．Ｉ．Ｐｉｇｍｅｎｔ  Ｙｅｌｌｏｗ−１５１、Ｃ．Ｉ．Ｐｉｇｍｅｎｔ  Ｙｅｌｌｏｗ−１５４等が挙げられる。
【００９４】
なお、本発明において使用することができる顔料は、水に自己分散可能な顔料（自己分散型顔料）であってもよい。自己分散型顔料とは、顔料表面に水に対する可溶化基を数多く有し、顔料分散剤の存在がなくても安定に分散する顔料のことである。具体的には、通常のいわゆる顔料に対して、酸・塩基処理、カップリング剤処理、ポリマーグラフト処理、プラズマ処理、酸化／還元処理等の表面改質処理等を施すことにより自己分散型顔料を得ることができる。また、このような表面改質処理を施した顔料の他、自己分散型顔料として、キャボット社製のｃａｂ−ｏ−ｊｅｔ−２００、ｃａｂ−ｏ−ｊｅｔ−３００、ＩＪＸ−５５、ＩＪＸ−２５３、ＩＪＸ２６６、ＩＪＸ−２７３オリエント化学社製のＮｉｃｒｏｊｅｔ  Ｂｌａｃｋ  ＣＷ−１、日本触媒社により販売されている顔料等の市販のものを用いてもよい。
【００９５】
自己分散型顔料の表面に存在する水に対する可溶化基は、ノニオン性、カチオン性、アニオン性のいずれであってもよいが、特に、スルホン酸、カルボン酸、水酸基、リン酸が望ましい。スルホン酸、カルボン酸、リン酸の場合、そのまま遊離酸の状態でも用いることができるが、水溶性を高めるため、塩基性の化合物との塩の状態として使用することが好ましい。
【００９６】
この場合、塩基性の化合物として、ナトリウム、カリウム、リチウム等のアルカリ金属類、モノメチルアミン、ジメチルアミン、トリエチルアミン等の脂肪族アミン類、モノメタノールアミン、モノエタノールアミン、ジエタノールアミン、トリエタノールアミン、ジイソプロパノールアミン等のアルコールアミン類、アンモニア等の塩基性化合物を使用することができる。これらの中でも、ナトリウム、カリウム、リチウム等のアルカリ金属類の塩基性化合物は特に好ましく使用することができる。これは、アルカリ金属類の塩基性化合物が強電解質であり、酸性基の解離を促進する効果が大きいためと考えられる。
【００９７】
インクに色材として顔料が含まれる場合、顔料の含有量は、０．５〜２０質量％の範囲、特に２〜１０質量％の範囲とすることが好ましい。顔料の含有量が０．５質量％未満となると、光学濃度が低くなる場合がある。また、２０質量％を超えると、画像定着性が悪化する場合がある。
【００９８】
インクに色材として染料が含まれる場合、染料の含有量は、０．１〜１０質量％の範囲、好ましくは０．５〜８質量％の範囲、より好ましくは０．８〜６質量％の範囲である。１０質量％より多く含有させると、プリントヘッド先端での目詰まりが発生しやすく、また０．１質量％より少ないと、十分な画像濃度を得ることができない場合がある。
【００９９】
−アニオン性化合物−
インクに使用される前記アニオン性化合物としては、例えば、カルボン酸、スルホン酸等の酸及びこれらの誘導体、アニオン性水溶性高分子、アニオン性ポリマーのエマルジョン等が挙げられ、後記するアニオン性の顔料分散剤であってもよい。
前記カルボン酸の具体的な例としては、ギ酸、酢酸、プロピオン酸、酪酸、吉草酸、乳酸、酒石酸、安息香酸、アクリル酸、クロトン酸、ブテン酸、メタクリル酸、チグリン酸、アリル酸、２−エチル−２−ブテン酸、蓚酸、マロン酸、こはく酸、グルタル酸、マレイン酸、フマル酸、メチルマレイン酸、グリセリン酸などのカルボン酸及びそれらの重合体、誘導体等が挙げられる。また、これらの化合物のアルカリ金属塩、アルカリ土類金属塩、アンモニウム塩等を用いることもできる。
【０１００】
スルホン酸の具体的な例としては、ベンゼンスルホン酸、トルエンスルホン酸、キシレンスルホン酸、ベンゼンジスルホン酸、ベンゼントリスルホン酸、ヒドロキシベンゼンスルホン酸、クロロベンゼンスルホン酸、ブロモベンゼンスルホン酸、４−ヒドロキシ−１，３−ベンゼンジスルホン酸、４，５−ジヒドロキシベンゼン−１，３−ジスルホン酸ナトリウム、ｏ−アミノベンゼンスルホン酸等のスルホン酸、及びそれらの誘導体、また、これらのアルカリ金属塩、アルカリ土類金属塩、アンモニウム塩等が挙げられる。
【０１０１】
また、これらの化合物は、水溶性を高めるため、塩基性の化合物との塩の状態で使用することが好ましい。これらの化合物と塩を形成する化合物としては、ナトリウム、カリウム、リチウム等のアルカリ金属類、モノメチルアミン、ジメチルアミン、トリエチルアミン等の脂肪族アミン類、モノメタノールアミン、モノエタノールアミン、ジエタノールアミン、トリエタノールアミン、ジイソプロパノールアミン等のアルコールアミン類、アンモニア等を使用することができる。
前記アニオン性水溶性高分子のより好ましい具体例としては、アクリル酸アルキルエステル−アクリル酸共重合体、スチレン−メタクリル酸アルキルエステル−メタクリル酸共重合体、スチレン−マレイン酸共重合体、スチレン−メタクリル酸共重合体、スチレン−アクリル酸共重合体、メタクリル酸アルキルエステル−メタクリル酸共重合体、スチレン−アクリル酸アルキルエステル−アクリル酸共重合体、スチレン−メタクリル酸フェニルエステル−メタクリル酸共重合体、スチレン−メタクリル酸シクロヘキシルエステル−メタクリル酸共重合体等及び、これらの共重合体の塩及び誘導体が挙げられる。
【０１０２】
なお、インクに含まれるアニオン性水溶性高分子は、親水性部と疎水性部とからなる構造を持つことが好ましく、さらに、親水性部を構成する官能基としてカルボン酸またはカルボン酸の塩を含むことが好ましい。
具体的には、アニオン性水溶性高分子としては、親水性部を構成する単量体は、アクリル酸、メタクリル酸及び（無水）マレイン酸から選ばれる１種以上であることが好ましい。
【０１０３】
一方、アニオン性水溶性高分子の疎水性部を構成する単量体としては、スチレン、α−メチルスチレン、ビニルトルエン等のスチレン誘導体、ビニルシクロヘキサン、ビニルナフタレン、ビニルナフタレン誘導体、アクリル酸アルキルエステル、メタクリル酸アルキルエステル、メタクリル酸フェニルエステル、メタクリル酸シクロアルキルエステル、クロトン酸アルキルエステル、イタコン酸ジアルキルエステル、マレイン酸ジアルキルエステル等が挙げられるが、それらの中でも、スチレン、（メタ）アクリル酸のアルキル、アリール及びアルキルアリールエステルから選ばれる１種以上であることが好ましい。
【０１０４】
これらのアニオン性水溶性高分子は、単独で用いても２種以上を混合して用いてもよい。インクにおけるアニオン性水溶性高分子の含有量は、０．１〜１０質量％の範囲、特に、０．３〜５質量％の範囲とすることが好ましい。０．１質量％未満となると、長期保存安定性に劣る場合や、光学濃度が低下する場合があり、１０質量％を超えると正常に噴射できない場合や、光学濃度が低下する場合がある。
【０１０５】
−水溶性有機溶媒−
インクに用いられる水溶性有機溶媒としては、エチレングリコール、ジエチレングリコール、プロピレングリコール、ブチレングリコール、トリエチレングリコール、１，５−ペンタンジオール、１，２，６−ヘキサントリオール、グリセリン等の多価アルコール類、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノブチルエーテル、ジプロピレングリコールモノブチルエーテル等の多価アルコール誘導体、ピロリドン、Ｎ−メチル−２−ピロリドン、シクロヘキシルピロリドン、トリエタノールアミン等の含窒素溶媒、エタノール、イソプロピルアルコール、ブチルアルコール、ベンジルアルコール等のアルコール類、チオジエタノール、チオジグリセロール、スルホラン、ジメチルスルホキシド等の含硫黄溶媒、炭酸プロピレン、炭酸エチレン等が挙げられる。水溶性有機溶媒は、単独で使用しても２種以上を混合して使用してもよい。
【０１０６】
インクに含まれる水溶性有機溶媒の含有量は、１〜６０質量％の範囲、特に５〜４０質量％の範囲とすることが好ましい。水溶性有機溶媒の含有量が１質量％未満となると、長期保存性が劣る場合がある。また、６０質量％を超えると、吐出安定性が低下する場合があり、正常に吐出しない場合がある。
【０１０７】
−水−
インクに用いられる水は、イオン交換水、蒸留水、純水、超純水等を用いることができる。
インクに含まれる水の含有量は、１５〜９８質量％の範囲、特に４５〜９０質量％の範囲とすることが好ましい。１５質量％未満となると、吐出安定性が低下する場合があり、正常に吐出しない場合がある。また、９８質量％を超えると、長期保存安定性で劣る場合がある。
【０１０８】
−その他の成分−
前記インク中に含まれる顔料の分散のために、顔料分散剤を用いることができる。顔料分散剤の具体例としては、高分子分散剤、アニオン性界面活性剤、カチオン性界面活性剤、両性界面活性剤ノニオン性界面活性剤等が挙げられる。
これらの顔料分散剤の中で、水中にて電離した場合に有機陰イオンとなる顔料分散剤を、本発明においてはアニオン性顔料分散剤と称する。このアニオン性顔料分散剤は、既述したアニオン性水溶性高分子を用いることができる。
【０１０９】
高分子分散剤としては、親水性構造部と疎水性構造部を有する重合体であれば有効に使用することができる。親水性構造部と疎水性構造部を有する重合体の例としては、縮合系重合体と付加重合体が挙げられる。
前記縮合系重合体の例としては、公知のポリエステル系分散剤が挙げられる。付加重合体の例としては、α，β−エチレン性不飽和基を有するモノマーの付加重合体が挙げられる。親水基を有するα，β−エチレン性不飽和基を有するモノマーと、疎水基を有するα，β−エチレン性不飽和基を有するモノマーを適宜組み合わせて共重合することにより、目的の高分子分散剤を得ることができる。また、親水基を有するα，β−エチレン性不飽和基を有するモノマーの単独重合体を用いることもできる。
【０１１０】
前記親水基を有するα，β−エチレン性不飽和基を有するモノマーの例としては、カルボキシル基、スルホン酸基、水酸基、リン酸基等を有するモノマー、例えば、アクリル酸、メタクリル酸、クロトン酸、イタコン酸、イタコン酸モノエステル、マレイン酸、マレイン酸モノエステル、フマル酸、フマル酸モノエステル、ビニルスルホン酸、スチレンスルホン酸、スルホン化ビニルナフタレン、ビニルアルコール、アクリルアミド、メタクリロキシエチルホスフェート、ビスメタクリロキシエチルホスフェート、メタクリロオキシエチルフェニルアシドホスフェート、エチレングリコールジメタクリレート、ジエチレングリコールジメタクリレート等が挙げられる。
【０１１１】
一方、疎水基を有するα，β−エチレン性不飽和基を有するモノマーの例としては、スチレン、α−メチルスチレン、ビニルトルエン等のスチレン誘導体、ビニルシクロヘキサン、ビニルナフタレン、ビニルナフタレン誘導体、アクリル酸アルキルエステル、アクリル酸フェニルエステル、メタクリル酸アルキルエステル、メタクリル酸フェニルエステル、メタクリル酸シクロアルキルエステル、クロトン酸アルキルエステル、イタコン酸ジアルキルエステル、マレイン酸ジアルキルエステルが挙げられる。
【０１１２】
これらのモノマーの好ましい共重合体の例としては、スチレン−スチレンスルホン酸共重合体、スチレン−マレイン酸共重合体、スチレン−メタクリル酸共重合体、スチレン−アクリル酸共重合体、ビニルナフタレン−マレイン酸共重合体、ビニルナフタレン−メタクリル酸共重合体、ビニルナフタレン−アクリル酸共重合体、アクリル酸アルキルエステル−アクリル酸共重合体、メタクリル酸アルキルエステル−メタクリル酸、スチレン−メタクリル酸アルキルエステル−メタクリル酸共重合体、スチレン−アクリル酸アルキルエステル−アクリル酸共重合体、スチレン−メタクリル酸フェニルエステル−メタクリル酸共重合体、スチレン−メタクリル酸シクロヘキシルエステル−メタクリル酸共重合体等が挙げられる。
【０１１３】
また、これらの重合体に、ポリオキシエチレン基、水酸基を有するモノマーを適宜共重合して用いることもできる。さらに、酸性官能基を表面に有する顔料との親和性を高め、分散安定性を良くするために、カチオン性の官能基を有するモノマー、例えばＮ，Ｎ−ジメチルアミノエチルメタクリレート、Ｎ，Ｎ−ジメチルアミノエチルアクリレート、Ｎ，Ｎ−ジメチルアミノメタクリルアミド、Ｎ，Ｎ−ジメチルアミノアクリルアミド、Ｎ−ビニルピロール、Ｎ−ビニルピリジン、Ｎ−ビニルピロリドン、Ｎ−ビニルイミダゾール等を適宜共重合して用いることもできる。
【０１１４】
これらの共重合体は、ランダム、ブロック、及びグラフト共重合体等のいずれの構造のものでもよい。また、ポリスチレンスルホン酸、ポリアクリル酸、ポリメタクリル酸、ポリビニルスルホン酸、ポリアルギン酸、ポリオキシエチレン−ポリオキシプロピレン−ポリオキシエチレンブロックコポリマー、ナフタレンスルホン酸のホルマリン縮合物、ポリビニルピロリドン、ポリエチレンイミン、ポリアミン類、ポリアミド類、ポリビニルイミダゾリン、アミノアルキルアクリレートＤアクリルアミド共重合体、キトサン、ポリオキシエチレン脂肪酸アミド、ポリビニールアルコール、ポリアクリルアミド、カルボキシメチルセルロース、カルボキシエチルセルロース等のセルロース誘導体、多糖類とその誘導体等も使用することができる。
なお、特に限定するわけではないが、顔料分散剤の親水基はカルボン酸またはカルボン酸の塩であることが好ましい。
【０１１５】
前記顔料分散剤の中和量としては、共重合体の酸価に対して５０％以上、特に、８０％以上中和されていることが好ましい。顔料分散剤の分子量は、重量平均分子量（Ｍｗ）で、２０００〜１５０００、特に３５００〜１００００のものが好ましい。また、疎水性部分と親水性部分の構造及び組成率は、顔料及び溶媒との組み合わせの中から好ましいものを用いることができる。
これら顔料分散剤は、単独で用いても、２種以上を混合して用いてもよい。顔料分散剤の添加量は、顔料によって大きく異なるので一概には言えないが、顔料に対して、一般的には０．１〜１００質量％の範囲、好ましくは１〜７０質量％の範囲、さらに好ましくは３〜５０質量％の範囲の量である。
【０１１６】
前記インクは、界面活性剤を含有することもできる。顔料インクの顔料分散剤及びインクの表面張力や濡れ性を調整するため、または、有機不純物を可溶化し、インクのノズルから噴射する際の信頼性を向上するためである。
界面活性剤の種類としては、水不溶色材の分散状態、あるいは水溶性染料の溶解状態に影響を及ぼしにくいノニオン及びアニオン界面活性剤が好ましい。ノニオン界面活性剤としては、例えば、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド、アセチレンアルコールエチレンオキシド付加物、ポリエチレングリコールポリプロピレングリコールブロックコポリマー、グリセリンエステルのポリオキシエチレンエーテル、ソルビトールエステルのポリオキシエチレンエーテル等を使用することができる。
【０１１７】
アニオン界面活性剤としては、例えば、アルキルベンゼンスルホン酸塩、アルキルフェニルスルホン酸塩、アルキルナフタレンスルホン酸塩、高級脂肪酸塩、高級脂肪酸エステルの硫酸エステル塩及びスルホン酸塩、及び高級アルキルスルホコハク酸塩等を使用することができる。
【０１１８】
また両性界面活性剤としては、ベタイン、スルフォベタイン、サルフェートベタイン、イミダゾリン等を使用することができる。その他、ポリシロキサンポリオキシエチレン付加物等のシリコーン系界面活性剤やオキシエチレンパーフルオロアルキルエーテルなどのフッソ系界面活性剤、スピクリスポール酸やラムノリピド、リゾレシチンなどのバイオサーファクタント等も使用することができる。インクにおいて使用される界面活性剤は、単独で用いても２種以上を混合して用いてもよい。添加量は、表面張力等の目的の特性により調整すればよい。
【０１１９】
さらに、前記インクには、必要に応じて、ｐＨ緩衝剤、酸化防止剤、防カビ剤、粘度調整剤、導電剤、紫外線吸収剤、キレート化剤、水溶性染料、分散染料、油溶性染料等を添加することもできる。これらの添加剤のインクにおける含有量は、２０質量％以下とすることが好ましい。
【０１２０】
以上に説明したようなインクは、水溶液に所定量の色材を添加し、十分に撹拌した後、分散機を用いて分散を行い、遠心分離等で粗大粒子を除いた後、所定の溶媒、添加剤等を加えて撹拌混合し、次いで濾過を行って得ることができる。
分散機は、市販のものを用いることができる。例えば、コロイドミル、フロージェットミル、スラッシャーミル、ハイスピードディスパーザー、ボールミル、アトライター、サンドミル、サンドグラインダー、ウルトラファインミル、アイガーモーターミル、ダイノーミル、パールミル、アジテータミル、コボルミル、３本ロール、２本ロール、エクストリューダー、ニーダー、マイクロフルイダイザー、ラボラトリーホモジナイザー、超音波ホモジナイザー等が挙げられ、これらを単独で用いても、２種以上を組み合せて用いてもよい。なお、無機不純物の混入を防ぐためには、分散媒体を使用しない分散方法を用いることが好ましく、その場合には、マイクロフルイダイザーや超音波ホモジナイザー等を使用することが好ましい。
【０１２１】
前記自己分散型顔料を用いたインクは、例えば、顔料に対して表面改質処理を行ない、得られた顔料を水に添加し、十分攪拌した後、必要に応じて上記と同様の分散機による分散を行ない、遠心分離等で粗大粒子を除いた後、所定の溶媒、添加剤等を加えて攪拌、混合、濾過を行なうことにより得ることができる。
【０１２２】
前記インクのｐＨは、３〜１１の範囲とすることが好ましく、特に４．５〜９．５の範囲とすることが好ましい。また、顔料表面にアニオン性遊離基を持つインクにおいては、インクのｐＨは６〜１１の範囲とすることが好ましく、６〜９．５の範囲とすることがより好ましく、７．５〜９．０の範囲とすることがさらに好ましい。一方、顔料表面にカチオン性遊離基を持つインクにおいて、インクのｐＨは４．５〜８．０の範囲とすることが好ましく、４．５〜７．０の範囲とすることがより好ましい。
【０１２３】
前記インクの粘度は、１．５〜５．０ｍＰａ・ｓの範囲であることが好ましく、１．５〜４．０ｍＰａ・ｓの範囲であることがより好ましい。インクの粘度が５．０ｍＰａ・ｓより大きい場合には、記録用紙への浸透性が遅くなるため、混色にじみが発生する場合がある。一方、インクの粘度が１．５ｍＰａ・ｓより小さい場合には、記録用紙への浸透性が速すぎてしまい、インク顔料、アニオン性化合物を凝集させることができず、インクが記録用紙内部まで浸透するため、濃度の低下、文字の滲みが発生してしまう場合がある。
【０１２４】
前記インクの表面張力は、主に前記界面活性剤の添加量により調整することができ、２５〜３７ｍＮ／ｍの範囲に調整することが好ましい。表面張力が２５ｍＮ／ｍを下回ると、記録用紙へのインク浸透性が速すぎてしまい、インク色材、アニオン性水溶性高分子を凝集させることができず、インクが記録用紙内部まで浸透するため、濃度の低下、文字の滲みが発生する場合がある。また３７ｍＮ／ｍより大きいと記録用紙へのインク浸透性が遅くなるため、乾燥性が悪化する場合がある。
【０１２５】
本発明の記録用紙に対して、以上説明したようなインクを用いて、インクジェット方式により印字する場合ノズルから吐出されるインクドロップ量は、１〜２０ｐｌの範囲であることが好ましく、３〜１８ｐｌの範囲であることがさらに好ましい。
なお、熱エネルギーを作用させて液滴を形成し記録を行う、いわゆる熱インクジェット方式により印字で、且つ、インクドロップ量を前記のように１〜２０ｐｌの範囲、好ましくは３〜１８ｐｌの範囲とする場合には、インク中における顔料の分散粒子径が、体積平均粒子径で２０〜１２０ｎｍの範囲で、かつ、５００ｎｍ以上の粗大粒子数がインク２μｌ中に５×１０5個以下であることが好ましい。体積平均粒子径が２０ｎｍより小さいと、充分な画像濃度が得られない場合がある。また、体積平均粒径が１２０ｎｍより大きいと、プリントヘッド内で目詰まりが発生しやすく、安定した吐出性を確保できない。さらに体積平均粒径が５００ｎｍ以上の粗大粒子数がインク２μｌ中に５×１０5個より多くなると、同様にプリントヘッド内で目詰まりが発生しやすく、安定してインクを吐出できない場合がある。この粗大粒子数は、３×１０5個以下であることがより好ましく、２×１０5個以下であることがさらに好ましい。
【０１２６】
また、２４℃におけるインクの貯蔵弾性率が、５×１０-4〜１×１０-2Ｐａの範囲であることが特に好ましい。この領域において適当な弾性を有することで、記録用紙表面での挙動が好ましいものとなるからである。なお、前記貯蔵弾性率は、角速度が１〜１０ｒａｄ／ｓの範囲における低せん断速度領域で測定したときの値である。この値は、低せん断速度領域の粘弾性が測定できる装置を使用すれば容易に測定できる。当該測定装置としては、例えば、ＶＥ型粘弾性アナライザー（ＶＩＬＡＳＴＩＣ  ＳＣＩＥＮＴＩＦＩＣ  ＩＮＣ．社製）、ＤＣＲ極低粘度用粘弾性測定装置（Ｐａａｒ  Ｐｈｙｓｉｃａ社製）等がある。
【０１２７】
本発明におけるインクジェット記録方法は、公知のインクジェット装置であれば、いずれのインクジェット記録方式を用いたものであっても良好な印字品質を得ることができる。さらに、印字中または印字の前後に記録用紙等の加熱手段を設け、記録用紙及びインクを５０℃から２００℃の温度で加熱し、インクの吸収及び定着を促進する機能を持った方式に対しても、本発明におけるインクジェット記録方法を適用することができる。
【０１２８】
次に、本発明におけるインクジェット記録方法を実施するのに適したインクジェット記録装置の一例について説明する。この例はいわゆるマルチパス方式と呼ばれるもので、記録ヘッドが記録用紙表面を複数回走査することによって画像を形成するものである。
【０１２９】
ノズルからインクを吐出する方式は、まず、ノズル内に備えられたヒータに通電加熱することによってノズル内のインクを発泡させ、その圧力によってインクを吐出する、いわゆるサーマルインクジェット方式がある。また、圧電素子に通電することにより該素子を物理的に変形させて、その変形によって生ずる力を利用してノズルからインクを吐出する方式もある。この方式では、圧電素子にピエゾ素子を使用したものが代表的である。本発明におけるインクジェット記録方法において用いられるインクジェット記録装置においては、ノズルからインクを吐出する方式は前記いずれの方式であってもよく、またこれらの方式に限定されるものではない。この点は以下同様である。
【０１３０】
ノズルは、ヘッドキャリッジの主走査方向と略直角方向に配置される。具体的には１インチ当たり８００個の密度で一列に配置することができる。ノズルの個数及び密度は任意である。また、一列に配列するのみならず、千鳥状に配置することもできる。
【０１３１】
記録ヘッド上部にはシアン、マゼンタ、イエロー及びブラック各色の、本発明に用いるインクを収納したインクタンクが、それぞれの記録ヘッドに対して一体的に取り付けられている。該インクタンクに収納されているインクは、それぞれの色に対応する記録ヘッドに供給される。なお、インクタンクとヘッドとは一体的に形成されていてもよい。しかし、この方式に限らず、例えばインクタンクを記録ヘッドと別個に配置し、インク供給チューブを介してインクを記録ヘッドに供給する方式であってもよい。
【０１３２】
さらに、これらの各記録ヘッドには、信号ケーブルが接続されている。この信号ケーブルは、シアン、マゼンタ、イエロー及びブラックの各色について、画素処理部で処理された後の画像情報を、各記録ヘッドに伝達する。
【０１３３】
前記記録ヘッドは、ヘッドキャリッジに固定されている。このヘッドキャリッジは、ガイドロッド及びキャリッジガイドに沿って主走査方向に摺動自在に取り付けられている。そして駆動モータを所定のタイミングで回転駆動することによって、タイミングベルトを介してヘッドキャリッジを主走査方向にそって往復駆動させることができる。
【０１３４】
なお、ヘッドキャリッジ下方にはプラテンが固定されており、紙送り用の搬送ローラによって、このプラテン上に、本発明に用いる記録用紙が所定のタイミングで搬送される。当該プラテンは、例えばプラスチックの成形材等で構成することができる。
【０１３５】
このようにして、本発明の記録用紙に対して、前述のようなインクを使用して印字することができる。なお、前記マルチパス方式の例では、前処理液を含めて五個のヘッドを備えた例について説明した。しかし、本発明におけるインクジェット記録方法をマルチパス方式に適用できる範囲はこの例に限られるものではない。ブラックヘッドとカラーヘッドとの計二つのヘッドを備えて、このうちカラーヘッドは、ノズルをその並び方向に分割し、分割したそれぞれの領域に所定の色を割り当ててあるようなものであってもよい。
【０１３６】
印字ヘッド走査速度とは、印字ヘッドが記録用紙排出方向に対して垂直に走行する、いわゆる前記マルチパス方式において、記録ヘッドが記録用紙表面を複数回走査して印字を行う場合の、記録ヘッドの移動速度をいう。
【０１３７】
オフィスでのレーザープリンターに匹敵する、印字速度が１０ｐｐｍ（１０枚／分）以上の高速印字を行う際には、前記印字ヘッドの走査速度を２５ｃｍ／秒以上とすることは必至であるが、それによって異なる２色のインクが印字される間隔も狭くなり、色間にじみ（ＩＣＢ）が発生しやすくなる。また、インクの乾燥性を高めるために表面張力の低いインクを使用することが必要となり、フェザリング発生や画像濃度低下の原因となり、このような表面張力の低いインクは用紙への浸透性が高いため、印字した文字、画像が裏面から透けて見えやすくなり、両面印字性を損なうことになる。
【０１３８】
次に、本発明におけるインクジェット記録方法を実施するのに適したインクジェット記録装置の第二の例について説明する。この例はワンパス方式といわれるもので、このワンパス方式は、記録用紙の幅にほぼ等しい幅を有する記録ヘッドを持ち、記録用紙がヘッドの下方を通過すると印刷が終了するものである。マルチパス方式に比べて同じ走査速度で高い生産性が得られるため、レーザー記録方式以上の高速印字が可能となる。
【０１３９】
ワンパス方式はマルチパス方式のように、記録ヘッドを複数回走査する必要がないため、１０ｐｐｍ以上に対応する６０ｍｍ／秒以上の記録用紙搬送速度（記録用紙が記録ヘッド下方を通過する速度）でも、容易に高速印字を行うことができる。しかし、一方で分割印字を行うことができないため、一度に多量のインクを吐出することが必要になる。このため、本発明の記録用紙を用いない従来のインクジェット記録方法では、印字直後のカール及び波打ち、さらに放置乾燥後のカール及び波打ちが発生していた。
【０１４０】
しかしながら、本発明におけるインクジェット記録方法においては、前記マルチパス方式における印字ヘッド走査速度が２５０ｍｍ／秒以上の高速印字、また前記マルチパス方式における印字ヘッドが固定された状態での記録用紙搬送速度が６０ｍｍ／秒以上の高速印字を行った場合でも、既述の本発明の記録用紙を用いることによって、前記記録用紙のカールや波打ちの発生を抑制することができる。
【０１４１】
なお、前記印字ヘッドの走査速度は、「レーザープリンターに匹敵する生産性」という観点から、５００ｍｍ／秒以上であることが好ましく、１０００ｍｍ／秒以上であることがより好ましい。また、前記記録用紙の搬送速度は、１００ｍｍ／秒以上であることが好ましく、２１０ｍｍ／秒以上であることがより好ましい。
【０１４２】
さらに、本発明におけるインクジェット記録方法においては、インク打ち込み量が、６〜３０ｍｌ／ｍ2の範囲であることが好ましい。
前記インク打ち込み量とは、１色以上のインクを用いてベタ画像を形成する場合に、１回の走査で吐出される単位面積あたりのインク量のことである。
【０１４３】
前記いずれの方式においても、少ない走査回数でべた画像を形成するのに十分なインクを記録用紙に付与するため、インク打ち込み量は６ｍｌ／ｍ2以上と大きくなってしまう。しかし、このような大きなインク打ち込み量となる高速対応の印字でも、本発明におけるインクジェット記録方法を用いれば、印字後の記録用紙におけるカールや波打ちの発生を抑制することができる。
なお、前記インク打ち込み量は７〜２０ｍｌ／ｍ2の範囲であることが好ましく、７．５〜１０ｍｌ／ｍ2の範囲であることがより好ましく、１０ｍｌ／ｍ2未満であることが特に好ましい。
【０１４４】
（電子写真方式の画像記録方法）
本発明における電子写真方式の画像記録方法は、静電潜像担持体表面を帯電する帯電工程と、該静電潜像担持体表面を露光し静電潜像を形成する露光工程と、該静電潜像担持体表面に形成された静電潜像を静電荷像現像剤を用いて現像し、トナー画像を形成する現像工程と、該トナー画像を記録用紙表面に転写する転写工程と、該記録用紙表面のトナー画像を定着する定着工程とを含み、前記記録用紙が既述の本発明の記録用紙であることを特徴とする。
本発明における電子写真方式の画像記録方法は、従来と同様に高画質な画像が得られると共に、印字直後に発生するカールを抑制することができる。
【０１４５】
また、本発明における電子写真方式の画像記録方法に用いられる画像形成装置は、前記帯電工程、露光工程、現像工程、転写工程及び定着工程を有する電子写真方式を利用するものであれば特に限定されない。たとえば、シアン、マゼンタ、イエロー、および、ブラックの４色のトナーを用いる場合には、１つの感光体に、各色のトナーを含む現像剤を順次付与してトナー像を形成する４サイクルの現像方式によるカラー画像形成装置や、各色毎に対応した現像ユニットを４つ備えたカラー画像形成装置（所謂タンデム機）等が利用できる。
【０１４６】
画像形成に際して用いられるトナーも公知のものであれば特に限定されないが、例えば、高精度な画像が得られる点で、球状で、粒子径、粒度分布の小さいトナーを用いたり、省エネルギーに対応するために、低温定着が可能な融点の低い結着樹脂を含むトナーを用いたりすることができる。
【実施例】
【０１４７】
以下、実施例を挙げて本発明をより具体的に説明するが、もちろん本発明はこれらの実施例に限定されるものではない。まず、実施例及び比較例において使用するインク、及び、記録用紙について説明した後、これらを組み合わせて印字した際の各種評価結果について説明する。
【０１４８】
（１）インクの調製
インクは、染料系のインクセット１及び顔料系のインクセット２を準備した。なお、下記インクの物性は、以下の条件で測定した。表面張力はウイルヘルミー型表面張力計を用いて、２３℃、５５％ＲＨの環境下で測定した。粘度は被測定インクを測定容器に入れ、ネオマット１１５（Ｃｏｎｔｒａｖｅｓ社製）に装着して、測定温度：２３℃、せん断速度：１４００ｓ-1の条件で測定した。
【０１４９】
＜インクセット１（カラー染料インク）＞
−Ｍａｇｅｎｔａインク−
・ダイレクトレッド２２７（１０質量％水溶液）：２０質量部
・エチレングリコール：２５質量部
・尿素：５質量部
・界面活性剤（サーフィノール４６５、日信化学社製）：２質量部
上記組成物に脱イオン水を加え全量を１００質量部とし、３０分間攪拌した。この後、目開き１μｍのメンブランフィルターを通過させた。このインクの表面張力は３１ｍＮ／ｍ、粘度は２．０ｍＰａ・ｓであった。
【０１５０】
−Ｃｙａｎインク−
・ダイレクトブルー１４２（１０質量％水溶液）：２０質量部
・エチレングリコール：２５質量部
・尿素：５質量部
・界面活性剤（サーフィノール４６５、日信化学社製）：２質量部
上記組成物に脱イオン水を加えて全量を１００質量部とし、３０分間攪拌した。この後、目開き１μｍのメンブランフィルターを通過させた。このインクの表面張力は３１ｍＮ／ｍ、粘度は２．０ｍＰａ・ｓであった。
【０１５１】
−Ｙｅｌｌｏｗインク−
・ダイレクトイエロー１４４（１０質量％水溶液）：２０質量部
・エチレングリコール：２５質量部
・尿素：５質量部
・界面活性剤（サーフィノール４６５、日信化学社製）：２質量部
上記組成物に脱イオン水を加え全量を１００質量部とし、３０分間攪拌した。この後、目開き１μｍのメンブランフィルターを通過させた。このインクの表面張力は３１ｍＮ／ｍ、粘度は２．０ｍＰａ・ｓであった。
【０１５２】
＜インクセット２（顔料インク）＞
−黒インク−
・表面処理顔料（Ｃａｂ−ｏ−ｊｅｔ−３００、キャボット社製）：４質量部
・スチレン−マレイン酸−マレイン酸ナトリウム共重合体：０．５質量部
・ジエチレングリコール：２０質量部
・界面活性剤（サーフィノール４６５、日信化学社製）：０．５質量部
・尿素：５質量部
・イオン交換水：７０質量部
上記組成物を３０分間攪拌した。この後、目開き１μｍのメンブランフィルターを通過させた。このインクの表面張力は３２ｍＮ／ｍ、粘度は２．８ｍＰａ・ｓであった。
【０１５３】
−Ｃｙａｎインク−
・表面処理顔料（ＩＪＸ−２５３、キャボット社製）：４質量部
・スチレン−マレイン酸−マレイン酸ナトリウム共重合体：０．５質量部
・ジエチレングリコール：２０質量部
・界面活性剤（サーフィノール４６５、日信化学社製）：０．５質量部
・尿素：５質量部
・イオン交換水：７０質量部
上記組成物を３０分間攪拌した。この後、目開き１μｍのメンブランフィルターを通過させた。このインクの表面張力は３２ｍＮ／ｍ、粘度は２．５ｍＰａ・ｓであった。
【０１５４】
−Ｍａｇｅｎｔａインク−
・表面処理顔料（ＩＪＸ−２６６、キャボット社製）：４質量部
・スチレン−マレイン酸−マレイン酸ナトリウム共重合体：０．５質量部
・ジエチレングリコール：２０質量部
・界面活性剤（サーフィノール４６５、日信化学社製）：０．５質量部
・尿素：５質量部
・イオン交換水：７０質量部
上記組成物を３０分間攪拌した。この後、目開き１μｍのメンブランフィルターを通過させた。このインクの表面張力は３３ｍＮ／ｍ、粘度は２．７ｍＰａ・ｓであった。
【０１５５】
−Ｙｅｌｌｏｗインク−
・表面処理顔料（ＩＪＸ−２７３、キャボット社製）：４質量部
・スチレン−マレイン酸−マレイン酸ナトリウム共重合体：０．５質量部
・ジエチレングリコール：２０質量部
・界面活性剤（サーフィノール４６５、日信化学社製）：０．５質量部
・尿素：５質量部
・イオン交換水：７０質量部
上記組成物を３０分間攪拌した。この後、目開き１μｍのメンブランフィルターを通過させた。このインクの表面張力は３３ｍＮ／ｍ、粘度は２．７ｍＰａ・ｓであった。
【０１５６】
（２）記録用紙の作製
記録用紙は、以下の記録用紙（１）〜（２８）を作製した。
＜記録用紙（１）＞
富士ゼロックスオフィスサプライ製Ｇｒｅｅｎ１００用紙（中質再生紙）に、水との接触角が４９度である表面サイズ剤（燐酸エステル化澱粉、日本食品加工株式会社製、日食ＭＳ＃４６００）１００質量部と、１６．６質量部のエーテル系ノニオン界面活性剤（日信化学工業株式会社製、サーフィノール４４０、ＨＬＢ：８）とを含む５質量％濃度の水溶液（表面サイズ液）を、用紙への処理量が乾燥質量で１ｇ／ｍ2になるように（界面活性剤付与量は０．１４ｇ／ｍ2）熊谷理機製試験用サイズプレスでサイズプレスした後、熊谷理機製ＫＲＫ回転型乾燥機で１１０℃、０．５ｍ／ｍｉｎ条件で乾燥し、坪量が６９ｇ／ｍ2の記録用紙（１）を得た。
【０１５７】
＜記録用紙（２）＞
富士ゼロックスオフィスサプライ製Ｇｒｅｅｎ１００用紙（中質再生紙）に、水との接触角が４９度である表面サイズ剤（ジアルデヒド澱粉、王子コーンスターチ製乾式酸化澱粉）１００質量部と、１６．６質量部のエーテル系ノニオン界面活性剤（日信化学工業株式会社製、サーフィノール４６５、ＨＬＢ：１３）とを含む５質量％濃度の水溶液（表面サイズ液）を、用紙への処理量が乾燥質量で１ｇ／ｍ2になるように（界面活性剤付与量は０．１４ｇ／ｍ2）熊谷理機製試験用サイズプレスでサイズプレスした後、熊谷理機製ＫＲＫ回転型乾燥機で１１０℃、０．５ｍ／ｍｉｎ条件で乾燥し、坪量が６９ｇ／ｍ2の記録用紙（２）を得た。
【０１５８】
＜記録用紙（３）＞
富士ゼロックスオフィスサプライ製Ｇｒｅｅｎ１００用紙（中質再生紙）に、水との接触角が４９度である表面サイズ剤（燐酸エステル化澱粉、日本食品加工株式会社製、日食ＭＳ＃４６００）１００質量部と、５．０質量部のエーテル系ノニオン界面活性剤（日信化学工業株式会社製、サーフィノール４４０、ＨＬＢ：８）とを含む５質量％濃度の水溶液（表面サイズ液）を、用紙への処理量が乾燥質量で２ｇ／ｍ2になるように（界面活性剤付与量は０．１０ｇ／ｍ2）熊谷理機製試験用サイズプレスでサイズプレスした後、熊谷理機製ＫＲＫ回転型乾燥機で１１０℃、０．５ｍ／ｍｉｎ条件で乾燥し、坪量が７０ｇ／ｍ2の記録用紙（３）を得た。
【０１５９】
＜記録用紙（４）＞
富士ゼロックスオフィスサプライ製Ｇｒｅｅｎ１００用紙（中質再生紙）に、水との接触角が４９度である表面サイズ剤（燐酸エステル化澱粉、日本食品加工株式会社製、日食ＭＳ＃４６００）１００質量部と、１．０質量部のエーテル系ノニオン界面活性剤（日信化学工業株式会社製、サーフィノール４４０、ＨＬＢ：８）とを含む５質量％濃度の水溶液（表面サイズ液）を、用紙への処理量が乾燥質量で１ｇ／ｍ2になるように（界面活性剤付与量は０．０２ｇ／ｍ2）熊谷理機製試験用サイズプレスでサイズプレスした後、熊谷理機製ＫＲＫ回転型乾燥機で１１０℃、０．５ｍ／ｍｉｎ条件で乾燥し、坪量が６９ｇ／ｍ2の記録用紙（４）を得た。
【０１６０】
＜記録用紙（５）＞
富士ゼロックスオフィスサプライ製Ｇｒｅｅｎ１００用紙（中質再生紙）に、水との接触角が４７度である表面サイズ剤（高けん化度ポリビニルアルコール、クラレ製ＰＶＡ１２４）１００質量部と、１６．６質量部のエーテル系ノニオン界面活性剤（日信化学工業株式会社製、サーフィノール４４０、ＨＬＢ：８）とを含む５質量％濃度の水溶液（表面サイズ液）を、用紙への処理量が乾燥質量で０．５ｇ／ｍ2になるように（界面活性剤付与量は０．１１ｇ／ｍ2）熊谷理機製試験用サイズプレスでサイズプレスした後、熊谷理機製ＫＲＫ回転型乾燥機で１１０℃、０．５ｍ／ｍｉｎ条件で乾燥し、坪量が６９ｇ／ｍ2の記録用紙（５）を得た。
【０１６１】
＜記録用紙（６）＞
富士ゼロックスオフィスサプライ製Ｇｒｅｅｎ１００用紙（中質再生紙）に、水との接触角が２９度である表面サイズ剤（酸化澱粉、王子コーンスターチ社製、エースＡ）１００質量部と、１６．６質量部のエーテル系ノニオン界面活性剤（日信化学工業株式会社製、サーフィノール４４０、ＨＬＢ：８）とを含む５質量％濃度の水溶液（表面サイズ液）を、用紙への処理量が乾燥質量で１ｇ／ｍ2になるように（界面活性剤付与量は０．１４ｇ／ｍ2）熊谷理機製試験用サイズプレスでサイズプレスした後、熊谷理機製ＫＲＫ回転型乾燥機で１１０℃、０．５ｍ／ｍｉｎ条件で乾燥し、坪量が６９ｇ／ｍ2の記録用紙（６）を得た。
【０１６２】
＜記録用紙（７）＞
富士ゼロックスオフィスサプライ製Ｇｒｅｅｎ１００用紙（中質再生紙）に、水との接触角が４９度である表面サイズ剤（燐酸エステル化澱粉、日本食品加工株式会社製、日食ＭＳ＃４６００）１００質量部と、１６．６質量部のエーテル系ノニオン界面活性剤（日信化学工業株式会社製、サーフィノール４８５、ＨＬＢ：１７）とを含む５質量％濃度の水溶液（表面サイズ液）を、用紙への処理量が乾燥質量で１ｇ／ｍ2になるように（界面活性剤付与量は０．１４ｇ／ｍ2）熊谷理機製試験用サイズプレスでサイズプレスした後、熊谷理機製ＫＲＫ回転型乾燥機で１１０℃、０．５ｍ／ｍｉｎ条件で乾燥し、坪量が６９ｇ／ｍ2の記録用紙（７）を得た。
【０１６３】
＜記録用紙（８）＞
富士ゼロックスオフィスサプライ製Ｇｒｅｅｎ１００用紙（中質再生紙）に、水との接触角が４９度である表面サイズ剤（燐酸エステル化澱粉、日本食品加工株式会社製、日食ＭＳ＃４６００）１００質量部と、１６．６質量部のエーテル系ノニオン界面活性剤（日信化学工業株式会社製、サーフィノール４２０、ＨＬＢ：４）とを含む５質量％濃度の水溶液（表面サイズ液）を、用紙への処理量が乾燥質量で１ｇ／ｍ2になるように（界面活性剤付与量は０．１４ｇ／ｍ2）熊谷理機製試験用サイズプレスでサイズプレスした後、熊谷理機製ＫＲＫ回転型乾燥機で１１０℃、０．５ｍ／ｍｉｎ条件で乾燥し、坪量が６９ｇ／ｍ2の記録用紙（８）を得た。
【０１６４】
＜記録用紙（９）＞
富士ゼロックスオフィスサプライ製Ｇｒｅｅｎ１００用紙（中質再生紙）に、水との接触角が４９度である表面サイズ剤（燐酸エステル化澱粉、日本食品加工株式会社製、日食ＭＳ＃４６００）１００質量部と、０．０５質量部のエーテル系ノニオン界面活性剤（日信化学工業株式会社製、サーフィノール４４０、ＨＬＢ：８）とを含む５質量％濃度の水溶液（表面サイズ液）を、用紙への処理量が乾燥質量で１ｇ／ｍ2になるように（界面活性剤付与量は０．００５ｇ／ｍ2）熊谷理機製試験用サイズプレスでサイズプレスした後、熊谷理機製ＫＲＫ回転型乾燥機で１１０℃、０．５ｍ／ｍｉｎ条件で乾燥し、坪量が６９ｇ／ｍ2の記録用紙（９）を得た。
【０１６５】
＜記録用紙（１０）＞
富士ゼロックスオフィスサプライ製Ｇｒｅｅｎ１００用紙（中質再生紙）に、水との接触角が３９度である表面サイズ剤（酸化澱粉、王子コーンスターチ社製、エースＢ）１００質量部と、１６．６質量部のエーテル系ノニオン界面活性剤（日信化学工業株式会社製、サーフィノール４４０、ＨＬＢ：８）とを含む５質量％濃度の水溶液（表面サイズ液）を、用紙への処理量が乾燥質量で１ｇ／ｍ2になるように（界面活性剤付与量は０．１４ｇ／ｍ2）熊谷理機製試験用サイズプレスでサイズプレスした後、熊谷理機製ＫＲＫ回転型乾燥機で１１０℃、０．５ｍ／ｍｉｎ条件で乾燥し、坪量が６９ｇ／ｍ2の記録用紙（１０）を得た。
【０１６６】
＜記録用紙（１１）＞
濾水度４２０ｍｌになるよう叩解調整した広葉樹クラフトパルプからなるドライパルプを離解し、パルプ固形分が０．３質量％になるようパルプ分散液を調製した。
このパルプ分散液に、パルプ分散液中に含まれるパルプ固形分１００質量部に対して無水コハク酸（ＡＳＡ）内添サイズ剤（日本エヌエスシー（株）製Ｆｉｂｒａｎ−８１）を０．３質量部と、カチオン化澱粉（日本エヌエスシー（株）Ｃａｔｏ−３０４）０．５質量部とを配合し、熊谷理機製実験用配向性抄紙機により、８０メッシュワイヤーを用い、抄速１０００ｍ／ｍｉｎ、紙料吐出圧力１．５ｋｇ／ｃｍ2の条件で抄紙した。その後、そのセットを熊谷理機製角型シートマシン用プレスにより、１０ｋｇ／ｃｍ2で３分間圧搾した後、熊谷理機製ＫＲＫ回転型乾燥機で１１０℃、０．５ｍ／ｍｉｎ条件で乾燥し、坪量６９ｇ／ｍ2の原紙を得た。
【０１６７】
この原紙に、表面サイズ剤としての酸化澱粉（王子コーンスターチ株式会社製、エースＡ、水との接触角：３９度）５０質量部及びポリビニルアルコール（株式会社クラレ製、ＰＶＡ１０２、けん化度：９９、重合度：２００、水との接触角：６４度）５０質量部と、ぼう硝１０質量部、エステル系ノニオン界面活性剤（日本エマルジョン株式会社製、ＥＭＡＬＥＸ  ＴＳＧ−１０、ＨＬＢ：８）５０質量部とを含む５質量％濃度の水溶液（表面サイズ液）を、原紙への処理量が１ｇ／ｍ2になるように（界面活性剤付与量は０．３ｇ／ｍ2）、熊谷理機製試験用サイズプレスでサイズプレスした後、熊谷理機製ＫＲＫ回転型乾燥機で１１０℃、０．５ｍ／ｍｉｎ条件で乾燥し、坪量が７０ｇ／ｍ2の記録用紙（１１）を得た。
【０１６８】
＜記録用紙（１２）＞
記録用紙（１１）と同様にして得られた坪量６９ｇ／ｍ2の原紙に、表面サイズ剤としての酸化澱粉（王子コーンスターチ株式会社製、エースＡ、水との接触角：３９度）５０質量部及びポリビニルアルコール（株式会社クラレ製、ＰＶＡ１０２、けん化度：９９、重合度：２００、水との接触角：６４度）５０質量部と、ぼう硝１０質量部、エステル系ノニオン界面活性剤（日本エマルジョン株式会社製、ＥＭＡＬＥＸ  ＳＰＩＳ−１００、ＨＬＢ：１０）５０質量部とを含む５質量％濃度の水溶液（表面サイズ液）を、原紙への処理量が１ｇ／ｍ2になるように（界面活性剤付与量は０．３ｇ／ｍ2）、熊谷理機製試験用サイズプレスでサイズプレスした後、熊谷理機製ＫＲＫ回転型乾燥機で１１０℃、０．５ｍ／ｍｉｎ条件で乾燥し、坪量が７０ｇ／ｍ2の記録用紙（１２）を得た。
【０１６９】
＜記録用紙（１３）＞
記録用紙（１１）と同様にして得られた坪量６９ｇ／ｍ2の原紙に、表面サイズ剤としての酸化澱粉（王子コーンスターチ株式会社製、エースＡ、水との接触角：３９度）５０質量部及びポリビニルアルコール（株式会社クラレ製、ＰＶＡ１０２、けん化度：９９、重合度：２００、水との接触角：６４度）５０質量部と、ぼう硝１０質量部、エステル系ノニオン界面活性剤（日本エマルジョン株式会社製、ＥＭＡＬＥＸ  ＧＭＳ−Ｂ、ＨＬＢ：６）５０質量部とを含む５質量％濃度の水溶液（表面サイズ液）を、原紙への処理量が１ｇ／ｍ2になるように（界面活性剤付与量は０．３ｇ／ｍ2）、熊谷理機製試験用サイズプレスでサイズプレスした後、熊谷理機製ＫＲＫ回転型乾燥機で１１０℃、０．５ｍ／ｍｉｎ条件で乾燥し、坪量が７０ｇ／ｍ2の記録用紙（１３）を得た。
【０１７０】
＜記録用紙（１４）＞
記録用紙（１１）と同様にして得られた坪量６９ｇ／ｍ2の原紙に、表面サイズ剤としての酸化澱粉（王子コーンスターチ株式会社製、エースＡ、水との接触角：３９度）５０質量部及びポリビニルアルコール（株式会社クラレ製、ＰＶＡ１０２、けん化度：９９、重合度：２００、水との接触角：６４度）１１質量部と、ぼう硝１０質量部、エステル系ノニオン界面活性剤（日本エマルジョン株式会社製、ＥＭＡＬＥＸ  ＴＳＧ−１０、ＨＬＢ：８）５０質量部とを含む５質量％濃度の水溶液（表面サイズ液）を、原紙への処理量が１ｇ／ｍ2になるように（界面活性剤付与量は０．１ｇ／ｍ2）、熊谷理機製試験用サイズプレスでサイズプレスした後、熊谷理機製ＫＲＫ回転型乾燥機で１１０℃、０．５ｍ／ｍｉｎ条件で乾燥し、坪量が７０ｇ／ｍ2の記録用紙（１４）を得た。
【０１７１】
＜記録用紙（１５）＞
記録用紙（１１）と同様にして得られた坪量６９ｇ／ｍ2の原紙に、表面サイズ剤としての酸化澱粉（王子コーンスターチ株式会社製、エースＡ、水との接触角：３９度）５０質量部及びポリビニルアルコール（株式会社クラレ製、ＰＶＡ１０２、けん化度：９９、重合度：２００、水との接触角：６４度）５０質量部と、ぼう硝１０質量部、エステル系ノニオン界面活性剤（日本エマルジョン株式会社製、ＥＭＡＬＥＸ  ＴＳＧ−１０、ＨＬＢ：８）１００質量部とを含む５質量％濃度の水溶液（表面サイズ液）を、原紙への処理量が２ｇ／ｍ2になるように（界面活性剤付与量は１．０ｇ／ｍ2）、熊谷理機製試験用サイズプレスでサイズプレスした後、熊谷理機製ＫＲＫ回転型乾燥機で１１０℃、０．５ｍ／ｍｉｎ条件で乾燥し、坪量が７１ｇ／ｍ2の記録用紙（１５）を得た。
【０１７２】
＜記録用紙（１６）＞
記録用紙（１１）における抄紙において、内添サイズ剤量を０．４質量部とした以外は同様にして得られた坪量６９ｇ／ｍ2の原紙に、表面サイズ剤としての酸化澱粉（王子コーンスターチ株式会社製、エースＡ、水との接触角：３９度）５０質量部及びポリビニルアルコール（株式会社クラレ製、ＰＶＡ１０２、けん化度：９９、重合度：２００、水との接触角：６４度）１１質量部と、ぼう硝１０質量部、エステル系ノニオン界面活性剤（日本エマルジョン株式会社製、ＥＭＡＬＥＸ  ＴＳＧ−１０、ＨＬＢ：８）５０質量部とを含む５質量％濃度の水溶液（表面サイズ液）を、原紙への処理量が１ｇ／ｍ2になるように（界面活性剤付与量は０．１ｇ／ｍ2）、熊谷理機製試験用サイズプレスでサイズプレスした後、熊谷理機製ＫＲＫ回転型乾燥機で１１０℃、０．５ｍ／ｍｉｎ条件で乾燥し、坪量が７０ｇ／ｍ2の記録用紙（１６）を得た。
【０１７３】
＜記録用紙（１７）＞
記録用紙（１１）における抄紙において、内添サイズ剤量を０．１質量部とした以外は同様にして得られた坪量６９ｇ／ｍ2の原紙に、表面サイズ剤としての酸化澱粉（王子コーンスターチ株式会社製、エースＡ、水との接触角：３９度）５０質量部及びポリビニルアルコール（株式会社クラレ製、ＰＶＡ１０２、けん化度：９９、重合度：２００、水との接触角：６４度）５０質量部と、ぼう硝１０質量部、エステル系ノニオン界面活性剤（日本エマルジョン株式会社製、ＥＭＡＬＥＸ  ＴＳＧ−１０、ＨＬＢ：８）５０質量部とを含む５質量％濃度の水溶液（表面サイズ液）を、原紙への処理量が１ｇ／ｍ2になるように（界面活性剤付与量は０．３ｇ／ｍ2）、熊谷理機製試験用サイズプレスでサイズプレスした後、熊谷理機製ＫＲＫ回転型乾燥機で１１０℃、０．５ｍ／ｍｉｎ条件で乾燥し、坪量が７０ｇ／ｍ2の記録用紙（１７）を得た。
【０１７４】
＜記録用紙（１８）＞
記録用紙（１１）と同様にして得られた坪量６９ｇ／ｍ2の原紙に、表面サイズ剤としての酸化澱粉（王子コーンスターチ株式会社製、エースＡ、水との接触角：３９度）１０質量部及びポリビニルアルコール（株式会社クラレ製、ＰＶＡ１０２、けん化度：９９、重合度：２００、水との接触角：６４度）９０質量部と、ぼう硝１０質量部、エステル系ノニオン界面活性剤（日本エマルジョン株式会社製、ＥＭＡＬＥＸ  ＴＳＧ−１０、ＨＬＢ：８）５０質量部とを含む５質量％濃度の水溶液（表面サイズ液）を、原紙への処理量が１ｇ／ｍ2になるように（界面活性剤付与量は０．３ｇ／ｍ2）、熊谷理機製試験用サイズプレスでサイズプレスした後、熊谷理機製ＫＲＫ回転型乾燥機で１１０℃、０．５ｍ／ｍｉｎ条件で乾燥し、坪量が７０ｇ／ｍ2の記録用紙（１８）を得た。
【０１７５】
＜記録用紙（１９）＞
記録用紙（１１）と同様にして得られた坪量６９ｇ／ｍ2の原紙に、表面サイズ剤としての酸化澱粉（王子コーンスターチ株式会社製、エースＡ、水との接触角：３９度）５０質量部及びポリビニルアルコール（日本食品化工株式会社製、燐酸エステル化澱粉＃４６００、水との接触角：５６度）５０質量部と、ぼう硝１０質量部、エステル系ノニオン界面活性剤（日本エマルジョン株式会社製、ＥＭＡＬＥＸ  ＴＳＧ−１０、ＨＬＢ：８）５０質量部とを含む５質量％濃度の水溶液（表面サイズ液）を、原紙への処理量が１ｇ／ｍ2になるように（界面活性剤付与量は０．３ｇ／ｍ2）、熊谷理機製試験用サイズプレスでサイズプレスした後、熊谷理機製ＫＲＫ回転型乾燥機で１１０℃、０．５ｍ／ｍｉｎ条件で乾燥し、坪量が７０ｇ／ｍ2の記録用紙（１９）を得た。
【０１７６】
＜記録用紙（２０）＞
記録用紙（１１）と同様にして得られた坪量６９ｇ／ｍ2の原紙に、表面サイズ剤としての酸化澱粉（王子コーンスターチ株式会社製、エースＡ、水との接触角：３９度）５０質量部及びポリビニルアルコール（株式会社クラレ製、ＰＶＡ１１０、けん化度：９９、重合度：１０００、水との接触角：６８度）５０質量部と、ぼう硝１０質量部、エステル系ノニオン界面活性剤（日本エマルジョン株式会社製、ＥＭＡＬＥＸ  ＴＳＧ−１０、ＨＬＢ：８）５０質量部とを含む５質量％濃度の水溶液（表面サイズ液）を、原紙への処理量が１ｇ／ｍ2になるように（界面活性剤付与量は０．３ｇ／ｍ2）、熊谷理機製試験用サイズプレスでサイズプレスした後、熊谷理機製ＫＲＫ回転型乾燥機で１１０℃、０．５ｍ／ｍｉｎ条件で乾燥し、坪量が７０ｇ／ｍ2の記録用紙（２０）を得た。
【０１７７】
＜記録用紙（２１）＞
記録用紙（１１）と同様にして得られた坪量６９ｇ／ｍ2の原紙に、表面サイズ剤としての酸化澱粉（王子コーンスターチ株式会社製、エースＡ、水との接触角：３９度）５０質量部及びポリビニルアルコール（株式会社クラレ製、ＰＶＡ５０５、けん化度：７３、重合度：５００、水との接触角：５５度）５０質量部と、ぼう硝１０質量部、エステル系ノニオン界面活性剤（日本エマルジョン株式会社製、ＥＭＡＬＥＸ  ＴＳＧ−１０、ＨＬＢ：８）５０質量部とを含む５質量％濃度の水溶液（表面サイズ液）を、原紙への処理量が１ｇ／ｍ2になるように（界面活性剤付与量は０．３ｇ／ｍ2）、熊谷理機製試験用サイズプレスでサイズプレスした後、熊谷理機製ＫＲＫ回転型乾燥機で１１０℃、０．５ｍ／ｍｉｎ条件で乾燥し、坪量が７０ｇ／ｍ2の記録用紙（２１）を得た。
【０１７８】
＜記録用紙（２２）＞
記録用紙（１１）と同様にして得られた坪量６９ｇ／ｍ2の原紙に、表面サイズ剤としての酸化澱粉（王子コーンスターチ株式会社製、エースＡ、水との接触角：３９度）５０質量部及びポリビニルアルコール（株式会社クラレ製、ＰＶＡ１０２、けん化度：９９、重合度：２００、水との接触角：６４度）５０質量部と、ぼう硝１０質量部、エステル系ノニオン界面活性剤（日本エマルジョン株式会社製、ＥＭＡＬＥＸ  ＴＳＧ−１０、ＨＬＢ：８）５０質量部と、多価金属塩として塩化カルシウム７５質量部とを含む５質量％濃度の水溶液（表面サイズ液）を、原紙への処理量が１．５ｇ／ｍ2になるように（界面活性剤付与量は０．４ｇ／ｍ2）、熊谷理機製試験用サイズプレスでサイズプレスした後、熊谷理機製ＫＲＫ回転型乾燥機で１１０℃、０．５ｍ／ｍｉｎ条件で乾燥し、坪量が７１ｇ／ｍ2の記録用紙（２２）を得た。
【０１７９】
＜記録用紙（２３）＞
記録用紙（１１）の作製における濾水度を、５００ｍｌとして得られた原紙を用いた以外は記録用紙（２１）の作製と同様にして、坪量が７０ｇ／ｍ2、地合指数が１５の記録用紙（２３）を得た。
【０１８０】
＜記録用紙（２４）＞
記録用紙（１１）と同様にして得られた坪量６９ｇ／ｍ2の原紙に、表面サイズ剤としての酸化澱粉（王子コーンスターチ株式会社製、エースＡ、水との接触角：３９度）２５質量部及びポリビニルアルコール（株式会社クラレ製、ＰＶＡ１０２、けん化度：９９、重合度：２００、水との接触角６４度）２５質量部と、エステル系ノニオン界面活性剤（日本エマルジョン株式会社製、ＥＭＡＬＥＸ  ＴＳＧ−１０、ＨＬＢ：８）１００質量部とを含む５質量％濃度の水溶液（表面サイズ液）を、原紙への処理量が３ｇ／ｍ2になるように（界面活性剤付与量は２．０ｇ／ｍ2）、熊谷理機製試験用サイズプレスでサイズプレスした後、熊谷理機製ＫＲＫ回転型乾燥機で１１０℃、０．５ｍ／ｍｉｎ条件で乾燥し、坪量が７２ｇ／ｍ2の記録用紙（２４）を得た。
【０１８１】
＜記録用紙（２５）＞
記録用紙（１１）と同様にして得られた坪量６９ｇ／ｍ2の原紙に、表面サイズ剤としての酸化澱粉（王子コーンスターチ株式会社製、エースＡ、水との接触角：３９度）５０質量部及びポリビニルアルコール（株式会社クラレ製、ＰＶＡ１０２、けん化度：９９、重合度：２００、水との接触角６４度）５０質量部と、エーテル・エステル系ノニオン界面活性剤（日本エマルジョン株式会社製、ＥＭＡＬＥＸ  ＴＰＭ−３２０、ＨＬＢ：９）５０質量部とを含む５質量％濃度の水溶液（表面サイズ液）を、原紙への処理量が１ｇ／ｍ2になるように（界面活性剤付与量は０．３ｇ／ｍ2）、熊谷理機製試験用サイズプレスでサイズプレスした後、熊谷理機製ＫＲＫ回転型乾燥機で１１０℃、０．５ｍ／ｍｉｎ条件で乾燥し、坪量が７０ｇ／ｍ2の記録用紙（２５）を得た。
【０１８２】
＜記録用紙（２６）＞
記録用紙（１１）と同様にして得られた坪量６９ｇ／ｍ2の原紙に、表面サイズ剤としての酸化澱粉（王子コーンスターチ株式会社製、エースＡ、水との接触角：３９度）１００質量部と、エステル系ノニオン界面活性剤（日本エマルジョン株式会社製、ＥＭＡＬＥＸ  ＴＳＧ−１０、ＨＬＢ：８）４０質量部とを含む５質量％濃度の水溶液（表面サイズ液）を、原紙への処理量が１ｇ／ｍ2になるように（界面活性剤付与量は０．３ｇ／ｍ2）、熊谷理機製試験用サイズプレスでサイズプレスした後、熊谷理機製ＫＲＫ回転型乾燥機で１１０℃、０．５ｍ／ｍｉｎ条件で乾燥し、坪量が７０ｇ／ｍ2の記録用紙（２６）を得た。
【０１８３】
＜記録用紙（２７）＞
記録用紙（１１）と同様にして得られた坪量６９ｇ／ｍ2の原紙に、表面サイズ剤としての酸化澱粉（王子コーンスターチ株式会社製、エースＡ、水との接触角：３９度）５０質量部及びポリビニルアルコール（株式会社クラレ製、ＰＶＡ１０２、けん化度：９９、重合度：２００、水との接触角６４度）５０質量部と、エステル系ノニオン界面活性剤（日本エマルジョン株式会社製、ＥＭＡＬＥＸ  ＩＮＴＤ−１３９、ＨＬＢ：２）５０質量部とを含む５質量％濃度の水溶液（表面サイズ液）を、原紙への処理量が１ｇ／ｍ2になるように（界面活性剤付与量は０．３ｇ／ｍ2）、熊谷理機製試験用サイズプレスでサイズプレスした後、熊谷理機製ＫＲＫ回転型乾燥機で１１０℃、０．５ｍ／ｍｉｎ条件で乾燥し、坪量が７０ｇ／ｍ2の記録用紙（２７）を得た。
【０１８４】
＜記録用紙（２８）＞
記録用紙（１１）と同様にして得られた坪量６９ｇ／ｍ2の原紙に、表面サイズ剤としての酸化澱粉（王子コーンスターチ株式会社製、エースＡ、水との接触角：３９度）５０質量部及びポリビニルアルコール（株式会社クラレ製、ＰＶＡ１０２、けん化度：９９、重合度：２００、水との接触角：６４度）５０質量部を含む５質量％濃度の水溶液（表面サイズ液）を、原紙への処理量が１ｇ／ｍ2になるように、熊谷理機製試験用サイズプレスでサイズプレスした後、熊谷理機製ＫＲＫ回転型乾燥機で１１０℃、０．５ｍ／ｍｉｎ条件で乾燥し、坪量が７０ｇ／ｍ2の記録用紙（２８）を得た。
以上の各記録用紙の構成及び特性値をまとめて表１に示す。
【０１８５】
【表１】
0004742530.tif 000002
【０１８６】
（実施例６〜１９、比較例１〜１５）
前記記録用紙を用いてインクジェット記録方式、電子写真方式での画像記録を行い、下記のように記録用紙性能を確認した。各実施例、比較例に使用した記録用紙、インクジェット記録の条件等をまとめて表２に示す。
【０１８７】
（１）インクジェット記録方式での評価
印字評価は、２３℃、５０％ＲＨの環境において、印刷は四個の記録ヘッドを備えたマルチパス印字の評価用サーマルインクジェット記録装置を使用し、印字ヘッドのインク吐出ノズルピッチは８００ｄｐｉ、インク吐出ノズル数２５６ノズル、吐出量約１５ｐｌ、インク打ち込み量は標準を１０ｍｌ／ｍ2とし、７．５ｍｌ／ｍ2との２水準とした。また印字は片側一括印字にて、ヘッドスキャンスピード約２８ｃｍ／秒で実施した。
【０１８８】
印字後の各種評価は次のように行った。
−印字直後カール評価−
はがきサイズの記録用紙に余白を５ｍｍ取り、Ｍａｇｅｎｔａ  １００％ベタ画像を印字し、印字面とは反対面に発生する印字直後ハンギングカール発生量を測定した。測定値を曲率に換算し評価を行った。評価基準は以下の通りで、◎、○が許容レベルである。
◎：２０ｍ-1未満
○：２０ｍ-1以上３５ｍ-1未満
△：３５ｍ-1以上５０ｍ-1未満
×：５０ｍ-1以上
【０１８９】
−印字直後波打ち評価−
はがきサイズの記録用紙に２ｃｍ×２ｃｍの２次色１００％ベタ（Ｂｌｕｅ）画像をはがきの中央に印字し、印字直後に発生する波打ちの最大高さをレーザー変位計にて測定した。評価基準は以下の通りで、◎、○が許容レベルである。
◎：１ｍｍ未満
○：１ｍｍ以上２ｍｍ未満
△：２ｍｍ以上３ｍｍ未満
×：３ｍｍ以上
【０１９０】
−放置乾燥後カール評価−
はがきサイズの記録用紙に余白を５ｍｍ取り、Ｍａｇｅｎｔａ  １００％ベタ画像を印字し、２３℃、５０％ＲＨの環境に印字面を上に平置きに放置し、印字後１００時間放置した後に発生するハンギングカール発生量を測定した。測定値をカール曲率に換算し評価を行った。評価基準は以下の通りで、◎、○が許容レベルである。
◎：３０ｍ-1未満
○：３０ｍ-1以上７５ｍ-1未満
×：７５ｍ-1以上
【０１９１】
−画質評価−
はがきサイズの記録用紙にＹｅｌｌｏｗ１００％とＢｌａｃｋ１００％とが隣り合う画像を印字し、その境界を以下の基準で評価した。○が許容レベルである。
○：画像の混色にじみは発生せず、更に裏うつりも小さい。
△：画像の混色にじみがやや発生しているか、裏移りがやや大きい。
×：画像の混色にじみが発生するか、裏移りが大きい。
以上の結果を表２にまとめて示す。
【０１９２】
（２）電子写真方式での評価
記録用紙（１）〜（１０）については、電子写真記録装置として、富士ゼロックス（株）製のＤｏｃｕＣｅｎｔｒｅＣｏｌｏｒ４００ＣＰを使用して、下記の評価を行った。
はがきサイズの記録用紙に余白を５ｍｍ取り、Ｍａｇｅｎｔａ  １００％ベタ画像を印字し、印字直後のハンギングカール発生量を測定した。測定値を曲率に換算し評価を行った。評価基準は以下の通りで、◎、○が許容レベルである。
◎：１０ｍ-1未満
○：１０ｍ-1以上２０ｍ-1未満
△：２０ｍ-1以上３５ｍ-1未満
×：３５ｍ-1以上
【０１９３】
また、記録用紙（１１）〜（２８）については、電子写真記録装置として、富士ゼロックスプリンティングシステムズ（株）製のＤｏｃｕＰｒｉｎｔＣ３５３０を使用して、下記の評価を行った。
網点面積率が１００％の単色の黒色が出力できるチャートを使用し、上記記録用紙を用いてプリンター出力を行い、下記の評価基準でトナーの転写むらを目視評価した。○、○-が許容レベルである。
○：トナー転写むらがなく極めて優れている。実用上問題ない。
○-：トナー転写むらがごく軽微に発生。実用上問題ない。
△：トナー転写むらがあり僅かに劣っている。実用上問題がある。
×：トナー転写むらが多くあり劣っている。実用上問題がある。
結果を表２にまとめて示す。
【０１９４】
【表２】
0004742530.tif 000003
【０１９５】
表２に示すように、実施例で使用した本発明の記録用紙は、インクジェット記録方式でも電子写真方式でも印字後にカールや波打ちが発生することなく、画質にも優れていた。一方、比較例の記録用紙では、印字後のカールや画質低下、機内走行不良等の何らかの問題が発生した。
【図面の簡単な説明】
【０１９６】
【図１】本発明における水との接触角を測定する状態を示す概略模式図である。
【符号の説明】
【０１９７】
１０  プレパラート
２０  表面サイズ剤フィルム層
３０  マイクロシリンジ
４０  蒸留水の液滴
５０  ＣＣＤカメラ
【図１】
0004742530.tif 000004